(57)【特許請求の範囲】
【請求項１】
バッテリーモジュールハウジング（１０ａ、３２）を備え、
前記バッテリーモジュールハウジング（１０ａ、３２）がバッテリーモジュールコンパートメント（１２ａ）を収容し、かつ、
前記バッテリーモジュールハウジング（１０ａ、３２）がバッテリーモジュールコンパートメント側に指定数のバッテリーセル（１４、３６ａ〜ｂ）用の受容器（３４ａ〜ｂ）を備えた、
バッテリーモジュール（８ａ〜ｆ、３０、５６ａ〜ｃ）であって、
前記バッテリーモジュール（８ａ〜ｆ、３０、５６ａ〜ｃ）は、バッテリーモジュールコンパートメント（１２ａ）内に、受容器（３４ａ〜ｂ）に加え、１つの受容器に受容された少なくとも１つのバッテリーセル（１４、３６ａ〜ｂ）が少なくとも部分的にエスケープエリア（１６）へ移動可能な大きさおよび配置であるエスケープエリア（１６）を備え、
バッテリーモジュールハウジング（１０ａ、３２）がポリカーボネート材料を含んでなり、
バッテリーモジュールハウジング内に含まれるポリカーボネート材料が、下記の成分Ａ＋Ｂ＋ＣまたはＡ＋Ｂ＊＋Ｃ、ならびに各場合において場合により成分Ｄ、Ｅおよび／またはＦを各場合において示された量で含んでなるポリカーボネート組成物であり：
Ａ）７０．０〜９０．０重量部（成分Ａ＋Ｂ＋ＣまたはＡ＋Ｂ＊＋Ｃの重量部の合計に基づく）の直鎖および／または分岐型芳香族ポリカーボネートおよび／または芳香族ポリエステルカーボネート、
Ｂ）以下の成分：
Ｂ．１）５〜４０重量％（各場合においてグラフトポリマーＢに基づく）の、少なくとも１種類のビニルモノマーのシェル、および
Ｂ．２）９５〜６０重量％（各場合においてグラフトポリマーＢに基づく）の、１種類以上のシリコーン−アクリレート複合ゴムのグラフトベース
を有する、６．０〜１５．０重量部（成分Ａ＋Ｂ＋Ｃの重量部の合計に基づく）の少なくとも１種類のグラフトポリマー、
Ｂ＊）以下の成分：
Ｂ＊．１）５〜９５重量部の以下の成分：
Ｂ＊．１．１）５０〜９５重量部のスチレン、α−メチルスチレン、環上のスチレンメチル置換、Ｃ１−Ｃ８−アルキルメタクリレート、Ｃ１−Ｃ８−アルキルアクリレート、またはこれらの化合物の混合物、および
Ｂ＊．１．２）５〜５０重量部のアクリロニトリル、メタクリロニトリル、Ｃ１−Ｃ８−アルキルメタクリレート、Ｃ１−Ｃ８−アルキルアクリレート、マレイン酸無水物、Ｃ１−Ｃ４−アルキル−もしくは−フェニル−Ｎ−置換マレイミドまたはこれらの化合物の混合物
の混合物を、
Ｂ＊．２）５〜９５重量部の、ブタジエンまたはアクリレートに基づくゴム含有グラフトベース上に、
備える、６．０〜１５．０重量部（成分Ａ＋Ｂ＊＋Ｃの重量部の合計に基づく）の少なくとも１種類のグラフトポリマー、
Ｃ）２．０〜１５．０重量部（成分Ａ＋Ｂ＋ＣまたはＡ＋Ｂ＊＋Ｃの重量部の合計に基づく）の、モノマーおよびオリゴマーリン酸エステルおよびホスホン酸エステル、ホスホネートアミン、ホスファゼンおよびホスフィネート、ならびにこれらの化合物の混合物から選択されるリン化合物、
Ｄ）０〜３．０重量部（成分Ａ＋Ｂ＋ＣまたはＡ＋Ｂ＊＋Ｃの重量部の合計に基づく）のドリッピング防止剤、
Ｅ）０〜３．０重量部（成分Ａ＋Ｂ＋ＣまたはＡ＋Ｂ＊＋Ｃの重量部の合計に基づく）の熱可塑性ビニル（コ）ポリマー（Ｅ．１）および／またはポリアルキレンテレフタレート（Ｅ．２）および
Ｆ）０〜２０．０重量部（成分Ａ＋Ｂ＋ＣまたはＡ＋Ｂ＊＋Ｃの重量部の合計に基づく）のさらなる添加剤、
前記組成物は総ての重量部データが組成物中の成分Ａ＋Ｂ＋ＣまたはＡ＋Ｂ＊＋Ｃの重量部の合計が１００となるように正規化される、バッテリーモジュール。    
【請求項２】
前記組成物が、ゴム不含ポリアルキル（アルキル）アクリレートを含まない、請求項１に記載のバッテリーモジュール。
【請求項３】
バッテリーモジュールハウジング（１０ａ、３２）が、少なくとも部分的に弾性を有する、請求項１または２に記載のバッテリーモジュール。
【請求項４】
前記バッテリーモジュールハウジング（１０ａ、３２）が、８０，０００Ｎ／ｍｍ２以下の弾性率を有する、請求項３に記載のバッテリーモジュール。
【請求項５】
バッテリーモジュールハウジング（１０ａ、３２）が、少なくとも部分的に５０，０００Ｎｍｍ２未満の正規化剛性を有する、請求項１〜４のいずれか一項に記載のバッテリーモジュール。
【請求項６】
弾性要素（１８）が、エスケープエリア（１６）内に配置される、請求項１〜５のいずれか一項に記載のバッテリーモジュール。
【請求項７】
弾性要素（１８）が、形状、力および／または材料に基づく接続により前記バッテリーモジュールハウジング（１０ａ、３２）に接続される、請求項６に記載のバッテリーモジュール。
【請求項８】
弾性要素（１８）が、バッテリーモジュールハウジング（１０ａ、３２）とともに射出成形される、請求項７に記載のバッテリーモジュール。
【請求項９】
バッテリーセル（１４、３６ａ〜ｂ）用の少なくとも１つの受容器（３４ａ〜ｂ）が、バッテリーモジュールハウジング（１０ａ、３２）内の凹部（３４ａ〜ｂ）により少なくとも部分的に形成される、請求項１〜８のいずれか一項に記載のバッテリーモジュール。    
【請求項１０】
バッテリーセル（１４、３６ａ〜ｂ）用の少なくとも１つの受容器（３４ａ〜ｂ）が、バッテリーモジュールハウジング（１０ａ、３２）に固定されたつば部（３８ａ〜ｂ）により少なくとも部分的に形成される、請求項１〜９のいずれか一項に記載のバッテリーモジュール。
【請求項１１】
バッテリーモジュールハウジング（１０ａ、３２）および／またはエスケープエリア（１６）内に配置された弾性要素（１８）が、難燃性材料を含んでなる、請求項１〜１０のいずれか一項に記載のバッテリーモジュール。
【請求項１２】
バッテリーモジュール（８ａ〜ｆ、３０、５６ａ〜ｃ）が指定数のバッテリーセル（１４、３６ａ〜ｂ）を含んでなり、個々のバッテリーセル（１４、３６ａ〜ｂ）が受容器内に受容されている、請求項１〜１１のいずれか一項に記載のバッテリーモジュール。    
【請求項１３】
バッテリーパックハウジング（４、５２）を備え、
前記バッテリーパックハウジング（４、５２）がバッテリーパックコンパートメント（６、５４）を収容し、かつ、
前記バッテリーパックハウジング（４、５２）がバッテリーパックコンパートメント側に少なくとも１つのバッテリーモジュール（８ａ〜ｆ、３０、５６ａ〜ｃ）用の受容器を備えるバッテリーパック（２、５０）であって、
前記バッテリーパック（２、５０）が受容器に受容された請求項１〜１２のいずれか一項に記載のバッテリーモジュール（８ａ〜ｆ、３０、５６ａ〜ｃ）を備える、バッテリーパック。
【請求項１４】
バッテリーパックハウジング（４、５２）が、少なくとも部分的に８０，０００Ｎ／ｍｍ２以下の弾性率を有する、請求項１３に記載のバッテリーパック。
【請求項１５】
バッテリーパック（２、５０）が、バッテリーモジュール（８ａ〜ｆ、３０、５６ａ〜ｃ）の少なくとも１つの側のバッテリーパックコンパートメント（６、５４）内にエスケープエリア（５８）を、前記バッテリーモジュール（８ａ〜ｆ、３０、５６ａ〜ｃ）がバッテリーパックハウジング（４、５２）および当該側のバッテリーパック（２、５０）内の他のバッテリーモジュール（８ａ〜ｆ、３０、５６ａ〜ｃ）から間隔を置くように備える、請求項１３または１４のいずれか一項に記載のバッテリーパック。
【請求項１６】
バッテリーパックハウジング（４、５２）がポリカーボネート材料を含んでなり、前記ポリカーボネート組成物が、下記の成分Ａ＋Ｂ＋ＣまたはＡ＋Ｂ＊＋Ｃ、ならびに各場合において場合により成分Ｄ、Ｅおよび／またはＦを各場合において示された量で含んでなり：
Ａ）７０．０〜９０．０重量部（成分Ａ＋Ｂ＋ＣまたはＡ＋Ｂ＊＋Ｃの重量部の合計に基づく）の直鎖および／または分岐型芳香族ポリカーボネートおよび／または芳香族ポリエステルカーボネート、
Ｂ）以下の成分：
Ｂ．１）５〜４０重量％（各場合においてグラフトポリマーＢに基づく）の、少なくとも１種類のビニルモノマーのシェル、および
Ｂ．２）９５〜６０重量％（各場合においてグラフトポリマーＢに基づく）の、１種類以上のシリコーン−アクリレート複合ゴムのグラフトベース、
を備える、６．０〜１５．０重量部（成分Ａ＋Ｂ＋Ｃの重量部の合計に基づく）の少なくとも１種類のグラフトポリマー、
Ｂ＊）以下の成分：
Ｂ＊．１）５〜９５重量部の以下の成分：
Ｂ＊．１．１）５０〜９５重量部のスチレン、α−メチルスチレン、環上のスチレンメチル置換、Ｃ１−Ｃ８−アルキルメタクリレート、Ｃ１−Ｃ８−アルキルアクリレート、またはこれらの化合物の混合物、および
Ｂ＊．１．２）５〜５０重量部のアクリロニトリル、メタクリロニトリル、Ｃ１−Ｃ８−アルキルメタクリレート、Ｃ１−Ｃ８−アルキルアクリレート、マレイン酸無水物、Ｃ１−Ｃ４−アルキル−もしくは−フェニル−Ｎ−置換マレイミドまたはこれらの化合物の混合物
の混合物を
Ｂ＊．２）５〜９５重量部の、ブタジエンまたはアクリレートに基づくゴム含有グラフトベース上に
備える、６．０〜１５．０重量部（成分Ａ＋Ｂ＊＋Ｃの重量部の合計に基づく）の少なくとも１種類のグラフトポリマー：
Ｃ）２．０〜１５．０重量部（成分Ａ＋Ｂ＋ＣまたはＡ＋Ｂ＊＋Ｃの重量部の合計に基づく）の、モノマーおよびオリゴマーリン酸エステルおよびホスホン酸エステル、ホスホネートアミン、ホスファゼンおよびホスフィネート、ならびにこれらの化合物の混合物から選択されるリン化合物、
Ｄ）０〜３．０重量部（成分Ａ＋Ｂ＋ＣまたはＡ＋Ｂ＊＋Ｃの重量部の合計に基づく）のドリッピング防止剤、
Ｅ）０〜３．０重量部（成分Ａ＋Ｂ＋ＣまたはＡ＋Ｂ＊＋Ｃの重量部の合計に基づく）の熱可塑性ビニル（コ）ポリマー（Ｅ．１）および／またはポリアルキレンテレフタレート（Ｅ．２）および
Ｆ）０〜２０．０重量部（成分Ａ＋Ｂ＋ＣまたはＡ＋Ｂ＊＋Ｃの重量部の合計に基づく）のさらなる添加剤、
前記組成物は総ての重量部データが組成物中の成分Ａ＋Ｂ＋ＣまたはＡ＋Ｂ＊＋Ｃの重量部の合計が１００となるように正規化される、請求項１３〜１５のいずれか一項に記載のバッテリーパック。
【請求項１７】
前記組成物が、ゴム不含ポリアルキル（アルキル）アクリレートを含まない、請求項１６に記載のバッテリーパック。
【請求項１８】
請求項１〜１２のいずれか一項に記載のバッテリーモジュール（８ａ〜ｆ、３０、５６ａ〜ｃ）および／または請求項１３〜１７のいずれか一項に記載のバッテリーパック（２、５０）を備える、電気自動車。
【発明の詳細な説明】
【発明の背景】
【０００１】
本発明は、バッテリーモジュールハウジングを備え、前記バッテリーモジュールハウジングが、バッテリーモジュールコンパートメントを収容し、かつ、前記バッテリーモジュールハウジングが、バッテリーモジュールコンパートメント側に指定数のバッテリーセル用の受容器を備えたバッテリーモジュールに関する。本発明はさらに、バッテリーパックハウジングを備え、前記バッテリーパックハウジングがバッテリーパックコンパートメントを収容し、かつ、前記バッテリーパックハウジングが、バッテリーパックコンパートメント側にバッテリーモジュール用の少なくとも１つの受容器を備えたバッテリーパックに関する。最後に、本発明はまた電気自動車に関する。
【０００２】
このようなバッテリーモジュールおよびバッテリーパックは、電気自動車においてますます使用されている。このような自動車は、そのままで、または、いわゆるハイブリッド電気自動車の場合には、燃焼機関と電気モーターを作動させるために必要なエネルギーを貯蔵するための複数のバッテリーセルとを組み合わせて、自動車を駆動する電気モーターを備える。バッテリーセルが再充電されなければならなくなるまで最大駆動性能を達成できるために、従来、高い総容量を有する多数のバッテリーセルが自動車に組み込まれている。本発明では、バッテリーセルは、特に、再充電式バッテリーセル、すなわち、蓄電池であると理解される。
【０００３】
一般に、指定数のバッテリーセルを組み合わせてバッテリーモジュールを形成し、バッテリーセルはバッテリーモジュールハウジングにより取り囲まれている。さらに一般には、複数のこのようなバッテリーモジュールを組み合わせてバッテリーパックを形成し、その後、電気自動車に取り付ける。
【０００４】
電気自動車の場合、バッテリーセル、またはバッテリーモジュールまたはバッテリーパックの大きさおよび重量をできるだけ小さく維持する試みにおいて、大量の貯蔵空間、または可能な最大充電容量、および同時に低消費の必要が表されている。このため、特にリチウムイオン蓄電池などの高エネルギー貯蔵密度を備えたバッテリーセルを使用することが好ましい。
【０００５】
しかしながら、それらの高いエネルギー密度のために、このようなバッテリーセルはまた自動車に潜在的危険性を生じさせる。例えば衝突の結果としてのバッテリーセルの損傷および／または短絡の場合、バッテリーセルから高温の火炎が出てくることがある。このような火炎は自動車火災、さらには自動車爆発さえ引き起こすおそれがある。特に、バッテリーモジュール内のバッテリーセルの密充填は、１つのバッテリーセルからの火炎が同様に他のバッテリーセルを損傷するという結果を招くことがあり、それにより、いわば連鎖反応が、自動車およびおそらくはその所有者にとって致命的結果を伴って起こり得る。
【０００６】
バッテリーセルからのこの潜在的危険性を軽減するために、従来技術では、バッテリーセルの周囲のバッテリーモジュールハウジングと、バッテリーモジュールハウジングの周囲のバッテリーパックハウジングは、衝突事象においてできるだけ損傷なくバッテリーセルを維持するよう十分堅固で堅牢であるように従来から構成されている。そのために、バッテリーモジュールハウジングおよびバッテリーパックハウジングは一般に、バッテリーセルを可能性のある衝突から保護するために、いわば装甲キャビネットの一種で厚いスチールシートから製造される。
【０００７】
しかしながら、これらのスチールハウジングには、重量があり高コストであり、従って、電気自動車の経済性を低下させるという欠点がある。さらに、数種のスチールハウジング、特に、重量最適化のためにより薄くされたスチールハウジングは、衝突事象において十分にバッテリーセルを保護するためには満足のいくものではないことが判明している。
【発明の概要】
【０００８】
この従来技術から出発し、本発明の基礎にある目的は、例えば、電気自動車用のバッテリーモジュールなどのバッテリーモジュールの操作安全性を改善すると同時に重くて高コストのスチールハウジングの欠点を軽減または回避することである。
【０００９】
本発明によれば、本目的は、バッテリーモジュールハウジングを備え、前記バッテリーモジュールハウジングがバッテリーモジュールコンパートメントを収容し、かつ、前記バッテリーモジュールハウジングが、バッテリーモジュールコンパートメント側に指定数のバッテリーセル用の受容器を備え、前記バッテリーモジュールが、バッテリーモジュールコンパートメント内に、受容器に加えて、受容器内に受容された少なくとも１つのバッテリーセルを少なくとも部分的にエスケープエリアへ移動可能な大きさおよび配置であるエスケープエリアを備えるバッテリーモジュールの場合に、少なくとも部分的に達成される。
【００１０】
このようなさらなるエスケープエリアを設けることにより、バッテリーモジュールコンパートメント内に、１以上のバッテリーセルが外力の作用下で退避し得る空間が提供される。この様式では、個々のバッテリーセルにかかる最大力が軽減され、その結果、バッテリーセルへの大きな損傷の危険性が低くなる。
【００１１】
バッテリーモジュール内にエスケープエリアを包摂することは、バッテリーセルにとってのエスケープエリアがバッテリーモジュール外部の条件に依存することなく利用できるという利点を持つ。この様式では、バッテリーモジュールは、バッテリーモジュール、またはバッテリーモジュール内に配置されたバッテリーセルを退避可能とするためにバッテリーモジュール周囲に空き領域を必要とせずに、バッテリーパック内、または電気自動車内に組み込むことができる。
【００１２】
本発明によるバッテリーモジュールでは、バッテリーモジュールハウジングは、バッテリーモジュールコンパートメント側、すなわち、バッテリーモジュールハウジングの内部に、指定数のバッテリーセル用の受容器を備える。
【００１３】
バッテリーモジュール、特に、電気自動車用のバッテリーモジュールは、従来から、バッテリーモジュールに組み込まれた指定数のバッテリーセルを備えている。一般に、バッテリーモジュール内のバッテリーセルは直列に接続されるので、バッテリーモジュールの出力電圧は、バッテリーセル電圧と直列に接続されたバッテリーセルの数の積で与えられる。バッテリーモジュールは指定の出力電を備えていなければならないので、バッテリーモジュール内のバッテリーセルの数も相応に指定される。それに対応して、バッテリーモジュールの大きさも、指定数のバッテリーセルを受容することができるように適合される。典型的なバッテリーモジュールは、８〜３６の間、特に１２〜３６の間のバッテリーセルを備える。
【００１４】
バッテリーモジュールコンパートメント内のバッテリーセル用受容器は、特に、受容器が１つのバッテリーセルを受容できるように構成される。好ましくは、バッテリーモジュールは、指定のタイプのバッテリーセル用に設計され、受容器もそれに対応して、このタイプのバッテリーセルの寸法に適合される。例えば、バッテリーモジュールは、タイプ１８６５０のバッテリーセル用に設計することができる。これらは、直径およそ１８．６ｍｍ、高さおよそ６５．２ｍｍの実質的に円筒のバッテリーセルである。これらのバッテリーセルに適合された受容器は円形の受容領域を有することができ、例えば、その直径は、１８．６ｍｍのバッテリーセル直径より大きい直径である。
【００１５】
タイプ１８６５０のバッテリーセルに加え、バッテリーモジュールはまた、他のタイプのバッテリーセル、例えば、タイプ１０１８０、１０２８０、１０４４０、１４２５０、１４５００、１４５６０、１５２７０、１６３４０、１７３４０、１７５００、１７６７０、１８３５０、１８５００、１９６７０、２５５００、２６６５０または３２６００の１つに相当するバッテリーセル用に設計することもできる。そのために、受容器は、例えば、対応するタイプのバッテリーセルの直径よりも大きい直径を持ち得る。
【００１６】
好ましくは、受容器は、通常運転におけるスリップまたはスライドからバッテリーセルを保護するために、バッテリーセルが形状および／または力に基づく接続によって受容器内に固定できるように構成される。受容器は、バッテリーセルの電気的接続のため、特に、さらなるバッテリーセルとの直列接続のための接続手段をさらに備えることができる。
【００１７】
受容器は、例えば、複数の列で配置することができる。これによりバッテリーモジュールを稠密構造の形状とすることができる。バッテリーセルの特に密な充填は、隣接する列の受容器を互いに対して、好ましくは六角形配置でオフセット状とすることによって達成することができる。
【００１８】
本発明によるバッテリーモジュールは、バッテリーモジュールコンパートメント内に、受容器に加え、１つの受容器に受容された少なくとも１つのバッテリーセルが少なくとも部分的にエスケープエリアへ移動可能な大きさおよび配置であるエスケープエリアを備える。
【００１９】
エスケープエリアは、受容器に受容された少なくとも１つのバッテリーセルが少なくとも部分的にエスケープエリアへ移動可能な大きさである。従って、エスケープエリアの寸法、すなわち、大きさおよび形状は、特に、少なくとも１つのバッテリーセルがエスケープエリアに退避することができるように選択されるべきである。好ましくは、エスケープエリアは、それがバッテリーセルの少なくとも半分、より好ましくは、バッテリーセルの実質的に総てを受容できる十分な大きさである。エスケープエリアは好ましくは、特に、バッテリーセル用の受容器によって提供される空間の大きさの少なくとも半分、好ましくは、少なくとも同じ大きさ、すなわち、受容器の大きさである。
【００２０】
バッテリーセル用の受容器はＮ列で配置される場合、エスケープエリアの大きさは好ましくは、受容器の大きさの少なくともＮ／２倍、より好ましくは少なくともＮ倍に相当する。稠密構造を可能とするためには、エスケープエリアの大きさは好ましくは、受容器の大きさの２Ｎ倍以下に相当する。
【００２１】
エスケープエリアはさらに、受容器に受容された少なくとも１つのバッテリーセルが少なくとも部分的にエスケープエリアへ移動可能なように配置される。そのために、エスケープエリアは特に、バッテリーセル用の少なくとも１つの受容器に隣接させることができる。エスケープエリアは、バッテリーモジュールコンパートメントの端部領域、特にコーナー領域に配置することができる。あるいは、エスケープエリアはまた、例えば、バッテリーセル用の受容器により取り囲まれたバッテリーモジュールコンパートメント中にさらに設けることもできる。
【００２２】
エスケープエリアはまた、バッテリーモジュールコンパートメント内の異なる場所に配置することができる複数の部分領域を備えることもでき、それにより、それらの部分領域の全体が一緒になって、少なくとも１つのバッテリーセルが少なくとも部分的にエスケープエリアへ移動可能なように十分な空間を提供する。受容器が列で配置される場合には、バッテリーモジュールは好ましくは、一列につきエスケープエリアの１つの部分領域を備える。個々の部分領域は、例えば、列の端部に、または列の内部の位置にも配置することができる。分領域を列の端部に配置することにより、例えば、対応する端部側に配置された隣接バッテリーモジュールが力の作用下で変形しても、エスケープエリアは隣接するバッテリーモジュールの動きを補填する働きをすることもできる。
【００２３】
エスケープエリアの個々の部分領域は好ましくはそれぞれ、受容器の大きさの少なくとも０．５倍、好ましくは少なくとも１倍に相当する大きさを有する。
【００２４】
バッテリーモジュールの一実施形態では、バッテリーモジュールハウジングは少なくとも部分的に弾性がある。
【００２５】
バッテリーモジュールのこの実施形態は、バッテリーセルを外的影響から保護するために、バッテリーセルを取り囲むいっそうより堅固かつより強固なバッテリーモジュールハウジングを構成するための従来技術におけるこれまでの試みからの逸脱に相当する。その代わりに、バッテリーセルは、少なくとも部分的に弾性のあるバッテリーモジュールハウジングにより同等またはいっそう良好に保護される得ることが見出された。
【００２６】
堅固なバッテリーモジュールハウジングの場合、例えば、一般に、衝突事象で起こるような強い局部的外力の作用がバッテリーモジュールハウジングの局部的塑性変形につながる。バッテリーモジュールハウジング内部のバッテリーセルは堅固なバッテリーモジュールハウジングおよび他のバッテリーセルにより空間的に固定されているので、バッテリーモジュールハウジング内部の変形の領域に配置されているバッテリーセルは大きな力に曝され、それにより相当な損傷を受け得る。
【００２７】
少なくとも部分的に弾性のあるバッテリーモジュールハウジングを作製することにより、バッテリーモジュールハウジングは、強い局部的外力の作用下で少なくとも部分的に弾性的に変形し得る。バッテリーモジュールハウジングは、力の作用下で破損することは稀であり、従って、バッテリーセルを保持および／または保護するその機能を保持することから、従来技術において慣例の堅固で脆いバッテリーモジュールハウジングに比べてより大きな負荷に耐えることができる。
【００２８】
さらに、バッテリーモジュールコンパートメント内のエスケープエリアと少なくとも部分的に弾性のあるバッテリーモジュールハウジングとの組合せは、エスケープエリアへのバッテリーセルの退避が弾性バッテリーモジュールハウジングによって助長されるという相乗作用ももたらす。特に、バッテリーモジュールハウジング内に配置されたバッテリーセルの空間的固定は、バッテリーモジュールハウジングの弾性変形によって少なくとも部分的に解消され得、その結果、バッテリーセルは特にエスケープエリアの利用によって外力の作用からより容易に逃れることができる。例えば、バッテリーモジュールハウジングの弾性のある部分領域は、力の作用下で、その領域のバッテリーモジュールコンパートメントが拡大され、それにより、バッテリーセルの移動を助長するような様式で拡大され得る。
【００２９】
バッテリーモジュールハウジングが少なくとも部分的に弾性がある実施形態で得られるものに匹敵する利点は、バッテリーモジュールハウジングが１４０，０００Ｎｍｍ２未満、好ましくは５０，０００Ｎｍｍ２未満、特には２５，０００Ｎｍｍ２未満の正規化剛性を少なくとも部分的に備えている場合のさらなる実施形態で達成され得る。正規化剛性Ｓは、使用材料の弾性率Ｅと正規化領域慣性モーメントＩの積Ｓ＝Ｅ・Ｉであると理解され、ここで、Ｉは
Ｉ＝（ｔ３・１ｍｍ）／１２
により定義され、ここで、ｔはバッテリーモジュールハウジングの肉厚であり、「１ｍｍ」は正規化幅である。比較として、厚いスチールシートから製造された従来技術のバッテリーモジュールハウジングは、７００，０００Ｎｍｍ２またはさらには２，０００，０００Ｎｍｍ２までの領域において相当高い正規化剛性を有する。
【００３０】
１４０，０００Ｎｍｍ２未満、好ましくは５０，０００Ｎｍｍ２未満、特に２５，０００Ｎｍｍ２未満の正規化剛性は、特に８０，０００Ｎ／ｍｍ２以下の弾性率を有する材料を使用することによって達成され得る。他方、より大きい弾性率を有する材料、例えば、アルミニウムまたは合金鋼などの金属も、それに対応して薄い肉厚が提供されるのであれば使用することができる。例えば、バッテリーモジュールハウジングは、部分的にまたは実質的に総てが０．５ｍｍ〜１．５ｍｍの範囲の肉厚を有する薄い金属シート、特に、アルミニウムまたはスチールシートから形成され得る。
【００３１】
上記の目的を達成するために、バッテリーモジュールハウジングの少なくとも１つの側壁、好ましくは複数の側壁または側壁の総て、特に、蓋および底部を含むバッテリーモジュールハウジングの実質的に全体が弾性を持つことができ、かつ／または上記の曲げ剛性を持つことができる。
【００３２】
バッテリーモジュールハウジングの、例えば、バッテリーセルの電気的接続のため、または自動車またはバッテリーパックにおけるバッテリーモジュールハウジングの固定のための、必ず非弾性であるかまたは屈曲的に堅固である部分領域は、一般に、上記の効果に有害でなく、部分的にもしくは実質的に弾性があるバッテリーモジュールハウジングに、または部分的にもしくは実質的に上記の曲げ剛性を有するバッテリーモジュールハウジングに含まれる。
【００３３】
バッテリーモジュールハウジングの弾性部分領域は、特に、対象とする部分領域が８０，０００Ｎ／ｍｍ２以下、特に３０，０００Ｎ／ｍｍ２以下の弾性率を有することを意味すると理解される。衝突シミュレーションは、このような弾性率が衝突の事象においてバッテリーセルを退避させるために好適であることを示した。他方、バッテリーセルが通常運転で、すなわち、衝突事象のような極めて高い外力の作用が無い場合に、安全かつ確実に収容されることを保証するため、およびバッテリーセルコンパートメント内でのバッテリーセルの移動をできる限り低減または回避するためには、部分領域は好ましくは、少なくとも７５０Ｎ／ｍｍ２、好ましくは少なくとも１０００Ｎ／ｍｍ２、特に少なくとも２０００Ｎ／ｍｍ２の弾性率を有する。
【００３４】
上記の弾性率は、特に、対応する材料を選択することによって達成することができる。特に、２０００〜３０００Ｎ／ｍｍ２、特に、２２００〜２８００Ｎ／ｍｍ２の範囲の弾性率は、ポリカーボネートで達成することができる。繊維樹脂強化ポリカーボネートを用いれば、特に、１０，０００〜３０，０００Ｎ／ｍｍ２、特に、２５，０００〜３０，０００Ｎ／ｍｍ２の範囲の弾性率を達成することができる。ポリプロピレンを用いれば、特に、８００〜９００Ｎ／ｍｍ２の範囲の弾性率を達成することができ、熱可塑性射出成形部分の場合には、特に、１５００〜８０００Ｎ／ｍｍ２の範囲の弾性率を達成することができる。
【００３５】
繊維強化材料としては、特に、以下の繊維複合体または複合シートと呼ばれる、熱硬化性材料に基づき、かつ、熱可塑性物質に基づく長繊維強化材料およびエンドレス繊維強化材料が含まれる。
【００３６】
繊維複合体は、１つの繊維材料の少なくとも１つの繊維プライを備える。このような繊維プライは、実質的に一平面に配置された繊維によって形成されたシート状プライであると理解される。これらの繊維は、それらの互いに対する位置により、例えば、繊維の織物様配置により、ともに連結することができる。繊維プライはさらに、繊維をともに連結するために一定量の樹脂または別の接着剤を含んでなることができる。あるいは、繊維はまた、連結されていなくてもよい。これは、認め得るほどの力の使用なく、繊維が互いに分離可能であるという意味として理解される。繊維プライはまた、連結繊維と非連結繊維の組合せを含んでなることもできる。
【００３７】
少なくとも１つの繊維プライが熱可塑性プラスチックに基づくマトリック内に埋入される。これは、繊維プライの少なくとも一方の側、好ましくは両方の側が熱可塑性プラスチックにより取り囲まれている意味として理解される。熱可塑性プラスチックのマトリックスの端部は、特に、繊維複合体からなる成分または半製品の外表を成す。
【００３８】
繊維プライの数は繊維複合体においては基本的に制限されない。従って、２以上の繊維プライを重ねて配置することもできる。重ねて配置した２つの繊維プライは、それらが両方とも両側をマトリックスによって取り囲まれるようにそれぞれマトリックス内に埋入することができる。さらに、２以上の繊維プライはまた、それらが全体としてマトリックスによって取り囲まれるように互いの上に直接配置することもできる。この場合、これら２以上の繊維プライはまた、１つの厚い繊維プライと見なすこともできる。
【００３９】
繊維複合体のマトリックスは好ましくは、熱可塑性プラスチックである。好適な熱可塑性プラスチックは、ポリカーボネート、ポリスチレン、スチレンコポリマー、芳香族ポリエステル、例えば、ポリエチレンテレフタレート（ＰＥＴ）、ＰＥＴ−シクロヘキサンジメタノールコポリマー（ＰＥＴＧ）、ポリエチレンナフタレート（ＰＥＮ）、ポリブチレンテレフタレート（ＰＢＴ）、環状ポリオレフィン、ポリ−またはコポリ−アクリレートおよびポリ−またはコポリ−メタクリレート、例えば、ポリ−またはコポリ−メチルメタクリレート（例えば、ＰＭＭＡ）、ポリアミド（好ましくは、ポリアミド６（ＰＡ６）およびポリアミド６．６（ＰＡ６．６））、ならびにスチレンとのコポリマー、例えば、透明ポリスチレンアクリロニトリル（ＰＳＡＮ）、熱可塑性ポリウレタン、環状オレフィンに基づくポリマー（例えば、ＴＯＰＡＳ（商標）、Ｔｉｃｏｎａからの市販品）、または記載のポリマーの混合物、ならびにオレフィン系コポリマーまたはグラフトポリマーとのポリカーボネートブレンド、例えば、スチレン／アクリロニトリルコポリマーおよび場合によりさらに上記のポリマーのブレンドである。さらなる実施形態では、以下に述べるポリカーボネート組成物は、繊維複合体層のマトリックスとして好適である。
【００４０】
繊維複合体の一実施形態では、繊維複合体の総容量における繊維材料の容量による含量は、一般に３０〜６０容量％の範囲、好ましくは４０〜５５容量％の範囲である。
【００４１】
バッテリーモジュールハウジングの部分領域に関しては、さらに好ましくは、少なくとも２％、好ましくは少なくとも１５％、特には少なくとも３０％のＤＩＮ  ＩＳＯ  ５２７−１、−２に従う破断伸びを有する材料が使用される。
【００４２】
バッテリーモジュールの一実施形態では、弾性要素がエスケープエリアに配置される。この弾性要素の手段によって、受容器内に配置されたバッテリーセルは、通常運転でエスケープエリアに移動しないようにすることができる。特に、弾性要素は、その目的で、受容器内に配置された少なくとも１つのバッテリーセル上の弾性要素により保持力が発揮されるように構成および配置することができる。例えば、プラスチックまたは金属ばね要素などのばね要素が弾性要素として使用される場合、そのばね要素は、通常運転で１以上のバッテリーセルを所定の位置に保持することができる。しかしながら、弾性要素はまた、弾性フォームの形態、例えば、弾性プラスチックフォームの形態であってもよい。
【００４３】
好ましくは、弾性要素は、エスケープエリアへの接近が通常運転では遮断されるような様式でエスケープエリア上を延伸している。例えば、弾性要素は、その目的で、特に、弾性要素が弾性フォームである場合には、エスケープエリアの少なくとも半分、好ましくは実質的に総てを占める。受容器内に配置されたバッテリーセルは、それにより、通常運転ではエスケープエリアへ移動しないようにすることが容易にできる。
【００４４】
通常運転ではバッテリーセルがエスケープエリアへ確実に移動しないようにするためには、弾性要素は好ましくは、その本来の限度の１０％以下まで圧縮されている場合、それがその圧縮に対して少なくとも５０Ｎの復元力をもたらすように構成される。ばねの場合には、これはばね定数の適当な選択によって達成することができる。例えば、長さ２０ｍｍおよびばね定数２５，０００Ｎ／ｍのばねを使用する場合には、１０％まで、すなわち２ｍｍ〜１８ｍｍまでのばねの圧縮が、２５，０００Ｎ／ｍ・２ｍｍ＝５０Ｎの復元力をもたらす。
【００４５】
弾性要素の上記選択の結果として、通常運転中、例えば急制動の際に生じる力はせいぜい弾性要素のわずかな圧縮をもたらすだけであるので、バッテリーセルは受容器内に保持され続ける。
【００４６】
その弾性のために、バッテリーモジュールが衝突事象のように大きな力によって作用する場合には弾性要素は圧縮され得るので、エスケープエリアは１以上のバッテリーセルの可能性のある移動のための空き領域を作る。弾性要素の圧縮によりエスケープエリアに確実に空き領域ができるように、弾性要素は好ましくは、その本来の限度の少なくとも５０％だけ圧縮されている場合、弾性要素がその圧縮に対して１００Ｎ以下の復元力をもたらすように構成される。
【００４７】
バッテリーモジュールのさらなる実施形態では、弾性要素は、形状、力および／または材料に基づく接続によってバッテリーモジュールハウジングに接続される。それにより、弾性要素は、バッテリーセルがバッテリーモジュールコンパートメント内に挿入され、従って、挿入が助長されるまで、スリップしないようにすることができる。従って、さらに、弾性要素は、バッテリーモジュール内の指定の、場合により有利な位置に保持される。
【００４８】
弾性要素は、バッテリーモジュールに接着結合させるか、例えば、またはロック手段によってそれとインターロックさせることができる。さらに、弾性要素はまた、バッテリーモジュールハウジングの蓋および底部を介した形状および／または力に基づく接続によって保持されるような大きさであってもよい。形状、力および／または材料に基づく接続は、さらに好ましくは、衝突事象のような大きな力の作用下で解除され、弾性要素がバッテリーモジュールコンパートメント内を移動できるのに十分弱くなるように構成することができる。
【００４９】
バッテリーモジュールのさらなる実施形態では、弾性要素は、バッテリーモジュールハウジングの少なくとも一部と一体である。例えば、弾性要素は、バッテリーモジュールハウジングの製造中に、例えば、バッテリーモジュールハウジングと一緒に射出成形により生産される、従ってそれとともに射出成形されることによって設けることができる。従って、弾性要素は、安価に生産でき、かつ、追加の取り付け工程なく、バッテリーモジュールコンパートメント内に設けることができる。
【００５０】
あるいは、分離した弾性要素を提供することもできる。これには、弾性要素の特性がバッテリーモジュールハウジングの特性と独立に調整できるように、バッテリーモジュールハウジングとは異なる材料を弾性要素に使用できるという利点がある。
【００５１】
バッテリーモジュールのさらなる実施形態では、バッテリーセル用の少なくとも１つの受容器は、バッテリーモジュールハウジング内の凹部によって少なくとも部分的に形成される。バッテリーモジュールハウジング内、特に、バッテリーモジュールハウジングの底部および／または蓋の凹部の手段により、バッテリーセルは通常運転のためにバッテリーモジュールコンパートメント内に安全に固定することができる。凹部の寸法は特に、バッテリーセルが凹部内に受容され得るように、受容されるバッテリーセルに適合される。好ましくは、バッテリーモジュールハウジングは実質的に、総ての受容器に対して少なくとも１つのこのような凹部を備える。
【００５２】
凹部は好ましくは、衝突事象のような大きな力の作用下でバッテリーセルが凹部から出てくることができ、従って、バッテリーモジュールコンパートメント内を移動可能となるように十分な浅さに構成される。好ましくは、凹部の深さは１〜３ｍｍである。凹部は、大きな力の作用の場合に凹部からのバッテリーセルの移動を助長するために、その端部に傾斜部分を備えることができる。
【００５３】
バッテリーモジュールのさらなる好ましい実施形態では、バッテリーセル用の少なくとも１つの受容器は、バッテリーモジュールハウジングに固定されたつば部によって少なくとも部分的に形成される。つば部は好ましくは、受容器内に受容されたバッテリーセルの力および／または形状に基づく固定のために構成される。好ましくは、このようなつば部は、バッテリーモジュールハウジングの底部および／または蓋に設けられる。さらに、好ましくは、少なくとも１つのこのようなつば部は実質的に総ての受容器に設けられる。
【００５４】
加えてまたはその代わりに、バッテリーモジュールのさらなる実施形態では、通常運転でバッテリーセルを受容器内に保持するために少なくとも１つの受容器に保持要素を配置することができる。
【００５５】
つば部、または保持要素は好ましくは、バッテリーセルがバッテリーコンパートメント内で移動可能となるように、衝突事象のような大きな力の作用下でそれらが折れる、破断するまたはそうでなければ受容器に配置されたバッテリーセルを放出するような形状である。そのために、つば部は、例えば、つば部の個々のセグメントが外側に折れることができるように複数のセグメントからなることができる。好ましくは、つば部、または保持要素は、１００Ｎを超える、好ましくは７５Ｎを超える力によって作用を受けた場合に、受容器内に配置されたバッテリーセルを放出するような形状である。
【００５６】
バッテリーモジュールのさらなる実施形態では、エスケープエリア内に配置されたバッテリーモジュールハウジングおよび／または弾性要素は、難燃性有効成分、特に、難燃性プラスチックを含んでなる。
【００５７】
本発明では、難燃性材料、特に、難燃性プラスチックは、火炎がそれに作用している間は溶融および場合により燃焼もし得るが、火炎が消された場合には燃焼を続けず、従って、火災の拡大を防ぐ材料であると理解される。本発明では、難燃性材料は、特に、ＵＬ  ９４−Ｖ（ロッド）試験の要件を満たす材料であると理解される。ＵＬ  ９４−Ｖ（ロッド）試験は、ＵＬ  ９４規格("Tests for Flammability of Plastic Materials for Parts in Devices and Applications")からのＵｎｄｅｒｗｒｉｔｅｒｓ  Ｌａｂｏｒａｔｏｒｉｅｓの試験である。難燃性材料は好ましくは、ＵＬ  ９４−Ｖ（ロッド）試験の分類Ｖ−２、好ましくは分類Ｖ−１、特に分類Ｖ−０試験を満たす。
【００５８】
好ましくは、安全壁部分に収容される材料、特に、難燃性材料は、焼け焦げの形成を伴うＵＬ  ９４−５ＶＢ（シート）試験の分類５ＶＢを満たす。
【００５９】
上記のＵＬ試験は、それに対応して、ＤＩＮ  ＥＮ  ６０６９５−１１−１０およびＤＩＮ  ＥＮ  ６０６９５−１１−２０にも見出される。
【００６０】
バッテリーモジュールのさらなる実施形態では、バッテリーモジュールハウジングは、ポリカーボネート材料を含んでなる。バッテリーモジュールハウジングは、例えば、部分的にまたは実質的に完全にポリカーボネート材料に基づき得る。
【００６１】
ポリカーボネート材料は、特に、電気自動車での使用に場合に十分起こり得る−３０℃に低下する定温であっても、良好な弾性および高い強度によって差別化される。さらに、ポリカーボネート材料は良好な難燃特性を提供し得る。
【００６２】
本発明において好適なポリカーボネート材料は、特に、
Ａ）７０．０〜９０．０重量部、好ましくは７５．０〜８８．０重量部、特に好ましくは７７．０〜８５．０重量部（成分Ａ＋Ｂ＋Ｃの重量部の合計に基づく）の直鎖および／または分岐型芳香族ポリカーボネートおよび／または芳香族ポリエステルカーボネート、
Ｂ）以下の成分：
Ｂ．１）５〜４０重量％、好ましくは５〜３０重量％、特に好ましくは１０〜２０重量％（各場合においてグラフトポリマーＢに基づく）の少なくとも１種類のビニルモノマーのシェル、および
Ｂ．２）９５〜６０重量％、好ましくは９５〜７０重量％、特に好ましくは８０〜９０重量％（各場合においてグラフトポリマーＢに基づく）の１種類以上のシリコーン−アクリレート複合ゴムのグラフトベース
を備える、６．０〜１５．０重量部、好ましくは７．０〜１３．０重量部、特に好ましくは９．０〜１１．０重量部（成分Ａ＋Ｂ＋Ｃの重量部の合計に基づく）の少なくとも１種類のグラフトポリマー、
Ｃ）２．０〜１５．０重量部、好ましくは３．０〜１３．０重量部、特に好ましくは４．０〜１１．０重量部（成分Ａ＋Ｂ＋Ｃの重量部の合計に基づく）の、モノマーおよびオリゴマーリン酸エステルおよびホスホン酸エステル、ホスホネートアミン、ホスファゼンおよびホスフィネートから選択されるリン化合物、また、これらの群の１つまたは複数から選択される複数の成分の混合物を難燃剤として使用することもできる、
Ｄ）０〜３．０重量部、好ましくは０．０１〜１．００重量部、特に好ましくは０．１〜０．６重量部（成分Ａ＋Ｂ＋Ｃの重量部の合計に基づく）のドリッピング防止剤、
Ｅ）０〜３．０重量部、好ましくは０〜１．０重量部（成分Ａ＋Ｂ＋Ｃの重量部の合計に基づく）の熱可塑性ビニル（コ）ポリマー（Ｅ．１）および／またはポリアルキレンテレフタレート（Ｅ．２）、この組成物は特に好ましくは、熱可塑性ビニル（コ）ポリマー（Ｅ．１）および／またはポリアルキレンテレフタレート（Ｅ．２）不含である、および
Ｆ）０〜２０．０重量部、好ましくは０．１〜１０．０重量部、特に好ましくは０．２〜５．０重量部（成分Ａ＋Ｂ＋Ｃの重量部の合計に基づく）のさらなる添加剤
を含んでなるポリカーボネート組成物であり、
前記組成物は好ましくはゴム不含ポリアルキル（アルキル）アクリレートを含まず、かつ、本出願の総ての重量部データが組成物中の成分Ａ＋Ｂ＋Ｃの重量部の合計が１００となるように正規化される。
【００６３】
本発明においてさらなる好適なポリカーボネート材料は、特に、
Ａ）７０．０〜９０．０重量部、好ましくは７５．０〜８８．０重量部、特に好ましくは７７．０〜８５．０重量部（成分Ａ＋Ｂ＊＋Ｃの重量部の合計に基づく）の直鎖および／または分岐型芳香族ポリカーボネートおよび／または芳香族ポリエステルカーボネート、
Ｂ＊）以下の成分：
Ｂ＊．１）５〜９５重量部、好ましくは３０〜８０重量部の以下の成分：
Ｂ＊．１．１）５０〜９５重量部のスチレン、α−メチルスチレン、環上のスチレンメチル置換、Ｃ１−Ｃ８−アルキルメタクリレート、特に、メチルメタクリレート、Ｃ１−Ｃ８−アルキルアクリレート、特に、メチルアクリレート、またはこれらの化合物の混合物、および
Ｂ＊．１．２）５〜５０重量部のアクリロニトリル、メタクリロニトリル、Ｃ１−Ｃ８−アルキルメタクリレート、特に、メチルメタクリレート、Ｃ１−Ｃ８−アルキルアクリレート、特に、メチルアクリレート、マレイン酸無水物、Ｃ１−Ｃ４−アルキル−もしくは−フェニル−Ｎ−置換マレイミド、またはこれらの化合物の混合物
の混合物を
Ｂ＊．２）５〜９５重量部、好ましくは２０〜７０重量部の、ブタジエンまたはアクリレートに基づくゴム含有グラフトベース上に
備える、６．０〜１５．０重量部、好ましくは７．０〜１３．０重量部、特に好ましくは９．０〜１１．０重量部（成分Ａ＋Ｂ＊＋Ｃの重量部の合計に基づく）の少なくとも１種類のグラフトポリマー、
Ｃ）２．０〜１５．０重量部、好ましくは３．０〜１３．０重量部、特に好ましくは４．０〜１１．０重量部（成分Ａ＋Ｂ＊＋Ｃの重量部の合計に基づく）の、モノマーおよびオリゴマーリン酸エステルおよびホスホン酸エステル、ホスホネートアミン、ホスファゼンおよびホスフィネートから選択されるリン化合物、また、これらの群の１つまたは複数から選択される複数の成分の混合物を難燃剤として使用することもできる、
Ｄ）０〜３．０重量部、好ましくは０．０１〜１．００重量部、特に好ましくは０．１〜０．６重量部（成分Ａ＋Ｂ＊＋Ｃの重量部の合計に基づく）のドリッピング防止剤、
Ｅ）０〜３．０重量部、好ましくは０〜１．０重量部（成分Ａ＋Ｂ＊＋Ｃの重量部の合計に基づく）の熱可塑性ビニル（コ）ポリマー（Ｅ．１）および／またはポリアルキレンテレフタレート（Ｅ．２）、この組成物は特に好ましくは、熱可塑性ビニル（コ）ポリマー（Ｅ．１）および／またはポリアルキレンテレフタレート（Ｅ．２）不含である、および
Ｆ）０〜２０．０重量部、好ましくは０．１〜１０．０重量部、特に好ましくは０．２〜５．０重量部（成分Ａ＋Ｂ＊＋Ｃの重量部の合計に基づく）のさらなる添加剤
を含んでなるポリカーボネート組成物であり、
前記組成物は好ましくはゴム不含ポリアルキル（アルキル）アクリレートを含まず、かつ、本出願の総ての重量部データが組成物中の成分Ａ＋Ｂ＊＋Ｃの重量部の合計が１００となるように正規化される。
【００６４】
上記ポリカーボネート組成物の個々の成分を以下にさらに詳細に記載する。
【００６５】
成分Ａ
成分Ａの好適な芳香族ポリカーボネートおよび／または芳香族ポリエステルカーボネートは文献で既知であるか、または文献で既知の方法によって製造可能である（芳香族ポリカーボネートの製造に関しては、例えば、Schnell, "Chemistry and Physics of Polycarbonates", Interscience Publishers, 1964、およびまたＤＥ−ＡＳ１４９５６２６、ＤＥ−Ａ２２３２８７７、ＤＥ−Ａ２７０３３７６、ＤＥ−Ａ２７１４５４４、ＤＥ−Ａ３０００６１０、ＤＥ−Ａ３８３２３９６を参照；芳香族ポリエステルカーボネートの製造に関しては、例えば、ＤＥ−Ａ３０７７９３４を参照）。
【００６６】
芳香族ポリカーボネートの製造は、例えば、ジフェノールを炭酸ハリド、好ましくは、ホスゲン、および／または芳香族ジカルボン酸ジハリド、好ましくは、ベンゼンジカルボン酸ジハリドを、場合により連鎖停止剤、例えば、モノフェノールを用い、また場合により３個または４個以上の官能基を有する分岐剤、例えば、トリフェノールまたはテトラフェノールを用いる界面法により反応させることによって行う。ジフェノールを例えばジフェニカーボネートを反応させることによる溶融重合法による製造も可能である。
【００６７】
芳香族ポリカーボネートおよび／または芳香族ポリエステルカーボネートの製造のためのジフェノールは、好ましくは、式（Ｉ）のものであり、
【化１】
0006765959.tif 000002
式中、
Ａは、一重結合、Ｃ１−Ｃ５−アルキレン、Ｃ２−Ｃ５−アルキリデン、Ｃ５−Ｃ６−シクロアルキリデン、−Ｏ−、−ＳＯ−、−ＣＯ−、−Ｓ−、−ＳＯ２−、Ｃ６−Ｃ１２−アリーレン（それに、ヘテロ原子を含有していてもよいさらなる環が縮合されていてもよい）または式（ＩＩ）もしくは（ＩＩＩ）
【化２】
0006765959.tif 000003
の基を表し、
Ｂは各場合において、Ｃ１−Ｃ１２−アルキル、好ましくは、メチル、ハロゲン、好ましくは、塩素および／または臭素を表し、
ｘは各場合において互いに独立に、０、１または２を表し、
ｐは、１または０であり、かつ、
Ｒ７およびＲ８は、各Ｘ１に関して個々に選択することができ、互いに独立に水素またはＣ１−Ｃ６−アルキル、好ましくは、水素、メチルまたはエチルであり、
Ｘ１は炭素を表し、かつ、
ｍは、４〜７、好ましくは４または５の整数を表し、ただし、少なくとも１つの原子上でＸ１、Ｒ７およびＲ８は同時にアルキルである。
【００６８】
好ましいジフェノールは、ヒドロキノン、レゾルシノール、ジヒドロキシジフェノール、ビス−（ヒドロキシフェニル）−Ｃ１−Ｃ５−アルカン、ビス−（ヒドロキシフェニル）−Ｃ５−Ｃ６−シクロアルカン、ビス−（ヒドロキシフェニル）エーテル、ビス−（ヒドロキシフェニル）スルホキシド、ビス−（ヒドロキシフェニル）ケトン、ビス−（ヒドロキシフェニル）−スルホンおよびα，α−ビス−（ヒドロキシフェニル）−ジイソプロピルベンゼンならびに環上で臭素化および／または塩素化されたそれらの誘導体である。
【００６９】
特に好ましいジフェノールは、４，４’−ジヒドロキシジフェニル、ビスフェノールＡ、２，４−ビス（４−ヒドロキシフェニル）−２−メチルブタン、１，１−ビス−（４−ヒドロキシフェニル）−シクロヘキサン、１，１−ビス−（４−ヒドロキシフェニル）−３．３．５−トリメチルシクロヘキサン、４，４’−ジヒドロキシジフェニルスルフィド、４，４’−ジヒドロキシジフェニルスルホンならびにそれらの二および四臭素化または塩素化誘導体、例えば、２，２−ビス（３−クロロ−４−ヒドロキシフェニル）−プロパン、２，２−ビス−（３，５−ジクロロ−４−ヒドロキシフェニル）−プロパンまたは２，２−ビス−（３，５−ジブロモ−４−ヒドロキシフェニル）−プロパンである。２，２−ビス−（４−ヒドロキシフェニル）−プロパン（ビスフェノールＡ）が特に好ましい。
【００７０】
これらのジフェノールは、個々に使用することもできるし、または任意の混合物の形態で使用することもできる。ジフェノールは文献で既知であるか、または文献で既知の方法によって得ることができる。
【００７１】
熱可塑性芳香族ポリカーボネートの製造に好適な連鎖停止剤は、例えば、フェノール、ｐ−クロロフェノール、ｐ−ｔｅｒｔ−ブチルフェノールまたは２，４，６−トリブロモフェノール、また、長鎖アルキルフェノール、例えば、４−［２−（２，４，４−トリメチルペンチル）］−フェノール、ＤＥ−Ａ２８４２００５による４−（１，３−テトラメチルブチル）−フェノール、またはアルキル置換基に合計８〜２０個の炭素原子を有するモノアルキルフェノールもしくはジアルキルフェノール、例えば、３，５−ジ−ｔｅｒｔ−ブチルフェノール、ｐ−イソオクチルフェノール、ｐ−ｔｅｒｔ−オクチルフェノール、ｐ−ドデシルフェノールならびに２−（３，５−ジメチルヘプチル）−フェノールおよび４−（３，５−ジメチルヘプチル）−フェノールである。連鎖停止剤の使用量は一般に、特定の場合において使用されるジフェノールのモル合計に基づき０．５ｍｏｌ％〜１０ｍｏｌ％である。
【００７２】
熱可塑性芳香族ポリカーボネートは、１０，０００〜２００，０００ｇ／ｍｏｌ、好ましくは１５，０００〜８０，０００ｇ／ｍｏｌ、特に好ましくは２４，０００〜３２，０００ｇ／ｍｏｌの平均重量平均分子量（Ｍｗ、例えば、ＧＰＣ、超遠心機または散乱光測定により測定される）を有する。
【００７３】
熱可塑性芳香族ポリカーボネートは、既知の方法で、好ましくは、使用されるジフェノールの合計に基づき、０．０５〜２．０ｍｏｌ％の、３個または４個以上の官能基を有する化合物、例えば、３個以上のフェノール基を有するものを組み込むことにより分岐化することができる。
【００７４】
ホモポリカーボネートおよびコポリカーボネートの両方が好適である。成分Ａによるコポリカーボネートの製造のために、使用されるジフェノールの総量に基づき、１．０〜２５．０重量％、好ましくは２．５〜２５．０重量％の、ヒドロキシアリールオキシ末端基を有するポリジオルガノシロキサンを使用することもできる。これらは既知であり（ＵＳ３４１９６３４）、文献で既知の方法によって製造することができる。ポリジオルガノシロキサンを含んでなるコポリカーボネートの製造は、ＤＥ−Ａ３３３４７８２号明細書に記載されている。
【００７５】
ビスフェノールＡホモポリカーボネートに加え、好ましいポリカーボネートは、ビスフェノールＡと、ジフェノールのモル合計に基づき１５ｍｏｌ％までの、好ましいまたは特に好ましいと記載されたもの以外のジフェノール、特に、２，２−ビス（３，５−ジブロモ−４−ヒドロキシフェニル）−プロパンとのコポリカーボネートである。
【００７６】
芳香族ポリエステルカーボネートの製造のための芳香族ジカルボン酸ジハリドは、好ましくは、イソフタル酸、テレフタル酸、ジフェニルエーテル４，４’−ジカルボン酸およびナフタレン−２，６−ジカルボン酸の二酸二塩化物である。
【００７７】
１：２０〜２０：１の比率のイソフタル酸およびテレフタル酸の二酸二塩化物の混合物が特に好ましい。
【００７８】
ポリエステルカーボネートの製造において、炭酸ハリド、好ましくは、ホスゲンは、二官能性酸誘導体として並行して追加使用される。
【００７９】
既述のモノフェノールに加え、それらのクロロ炭酸エステル、ならびにＣ１−Ｃ２２−アルキル基によりまたはハロゲン原子により置換されてもよい芳香族モノカルボン酸の酸塩化物、ならびに脂肪族Ｃ２−Ｃ２２−モノカルボン酸クロリドも芳香族ポリエステルカーボネートの製造のための連鎖停止剤として考慮される。
【００８０】
連鎖停止剤の量は、各場合において、フェノール系連鎖停止剤の場合にはジフェノールのモルに基づき、モノカルボン酸クロリド連鎖停止剤の場合にはジカルボン酸ジクロリドのモルに基づき、０．１〜１０．０ｍｏｌ％である。
【００８１】
芳香族ポリエステルカーボネートはまた、それに組み込まれた芳香族ヒドロキシカルボン酸もまた含んでなり得る。芳香族ポリエステルカーボネートは、既知の様式（これに関しては、ＤＥ−Ａ２９４００２４およびＤＥ−Ａ３００７９３４を参照）で、直鎖および分岐型の両方であり得る。
【００８２】
分岐剤として、例えば、３個以上の官能基を有するカルボン酸クロリド、例えば、トリメシン酸トリクロリド、シアヌル酸トリクロリド、３，３’−，４，４’−ベンゾフェノンテトラカルボン酸テトラクロリド、１，４，５，８−ナフタレンテトラカルボン酸テトラクロリドまたはピロメリット酸テトラクロリドを０．０１〜１．０ｍｏｌ％（使用するジカルボン酸ジクロリドに基づく）の量で、または３個以上の官能基を有するフェノール、例えば、フロログルシノール、４，６−ジメチル−２，４，６−トリ−（４−ヒドロキシフェニル）−ヘプト−２−エン、４，６−ジメチル−２，４−６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス［４，４−ビス（４−ヒドロキシ−フェニル）−シクロヘキシル］−プロパン、２，４−ビス（４−ヒドロキシフェニル−イソプロピル）−フェノール、テトラ−（４−ヒドロキシフェニル）−メタン、２，６−ビス（２−ヒドロキシ−５−メチル−ベンジル）−４−メチル−フェノール、２−（４−ヒドロキシフェニル）−２−（２，４−ジヒドロキシフェニル）−プロパン、テトラ−（４−［４−ヒドロキシフェニル−イソプロピル］−フェノキシ）−メタン、１，４−ビス［４，４’−ジヒドロキシトリ−フェニル）−メチル］−ベンゼンを、使用するジフェノールに基づいて０．０１〜１．００ｍｏｌ％の量で使用することができる。フェノール系分岐剤はジフェノールとともに反応容器に入れることができ、酸塩化物分岐剤を酸二塩化物とともに導入することができる。
【００８３】
熱可塑性芳香族ポリエステルカーボネートでは、カーボネート構造単位の量は所望により変更可能である。カーボネート基の量はエステル基とカーボネート基の合計に基づいて、好ましくは１００ｍｏｌ％まで、特に８０ｍｏｌ％まで、特に好ましくは５０ｍｏｌ％までである。芳香族ポリエステルカーボネートのエステル成分とカーボネート成分は両方とも、ブロックの形態またはランダム分布形態で重縮合生成物中に存在し得る。
【００８４】
芳香族ポリカーボネートおよびポリエステルカーボネートの相対溶液粘度（ηｒｅｌ）は、１．１８〜１．４０、好ましくは１．２０〜１．３２の範囲である（１００ｍｌの塩化メチレン溶液中、０．５ｇのポリカーボネートまたはポリエステルカーボネートの溶液にて２５℃で測定）。
【００８５】
熱可塑性芳香族ポリカーボネートおよびポリエステルカーボネートは、それら単独でまたは任意の混合物で使用することができる。
【００８６】
成分Ｂ
グラフトポリマーＢは、ラジカル重合、例えば、乳化重合、懸濁重合、溶液重合または塊状重合、好ましくは、乳化重合によるによって製造される。
【００８７】
好適なモノマーＢ．１は、ビニルモノマー、例えば、ビニル芳香族化合物および／または環上で置換されたビニル芳香族化合物（例えば、スチレン、α−メチルスチレン、ｐ−メチルスチレン、ｐ−クロロスチレン）、メタクリル酸（Ｃ１−Ｃ８）−アルキルエステル（例えば、メチルメタクリレート、エチルメタクリレート、２−エチルヘキシルメタクリレート、アリルメタクリレート）、アクリル酸（Ｃ１−Ｃ８）−アルキルエステル（例えば、メチルアクリレート、エチルアクリレート、ｎ−ブチルアクリレート、ｔｅｒｔ−ブチルアクリレート）、有機酸（例えば、アクリル酸、メタクリル酸）および／またはビニルシアニド（例えば、アクリロニトリルおよびメタクリロニトリル）および／または不飽和カルボン酸の誘導体（例えば、無水物およびイミド）（例えば、マレイン酸無水物およびＮ−フェニル−マレイミド）である。これらのビニルモノマーは、それら単独でまたは少なくとも２種類のモノマーの混合物で使用することができる。
【００８８】
好ましいモノマーＢ．１は、スチレン、α−メチルスチレン、メチルメタクリレート、ｎ−ブチルアクリレートおよびアクリロニトリルのモノマーのうちの少なくとも１つから選択される。メチルメタクリレートが、モノマーＢ．１として特に好ましく使用される。
【００８９】
グラフトベースＢ．２のガラス転移温度は、＜１０℃、好ましくは＜０℃、特に好ましくは＜−２０℃である。グラフトベースＢ．２は一般に、０．０５〜１０μｍ、好ましくは０．０６〜５μｍ、特に好ましくは０．０８〜１μｍの平均粒子サイズ（ｄ５０値）を有する。
【００９０】
ガラス転移温度は、ＤＩＮ  ＥＮ  ６１００６規定に従い、Ｔｇの定義を中点温度として（接線法）１０Ｋ／分の加熱速度で、示差走査熱量測定（ＤＳＣ）の手段によって測定される。
【００９１】
平均粒子サイズｄ５０は、各場合において粒子の５０重量％がそれより上および下に入る直径である。平均粒径は、超遠心測定(W. Scholtan, H. Lange, Kolloid-Z. und Z. Polymere 250 (1972), 782-796)の手段によって決定することができる。
【００９２】
シリコーン−アクリレート複合ゴムは、グラフトベースＢ．２として使用される。このようなシリコーン−アクリレート複合ゴムは好ましくは、１０〜９０重量％、好ましくは３０〜８５重量％のシリコーンゴム成分と、９０〜１０重量％、好ましくは７０〜１５重量％のポリアルキル（メタ）アクリレートゴム成分とを含んでなる、グラフト活性部位を備えた複合ゴムであり、前記の２種類のゴム成分は、それらが互いから実質的に分離できないように複合ゴム中に浸透している。
【００９３】
複合ゴム中のシリコーンゴム成分の割合が高すぎれば、最終的な樹脂組成物は不利な表面特性を有し、染色性が損なわれる。他方、複合ゴム中のポリアルキル（メタ）アクリレートゴム成分の割合が高過ぎれば、最終的な樹脂組成物の衝撃強さが悪影響を受ける。
【００９４】
シリコーン−アクリレート複合ゴムは既知であり、例えば、ＵＳ５，８０７，９１４、ＥＰ４３０１４およびＵＳ４８８８３８８に記載されている。
【００９５】
Ｂ．２のシリコーン−アクリレート複合ゴムの好適なシリコーンゴム成分Ｂ．２．１は、グラフト活性部位を備えたシリコーンゴムであり、その製造方法は、例えば、ＵＳ２８９１９２０、ＵＳ３２９４７２５、ＤＥ−ＯＳ３６３１５４０、ＥＰ２４９９６４、ＥＰ４３０１３４およびＵＳ４８８８３８８に記載されている。
【００９６】
Ｂ．２．１のシリコーンゴムは好ましくは乳化重合により製造され、この場合には、シロキサンモノマー構造単位、架橋剤または分岐剤（ＩＶ）および場合によりグラフト剤（Ｖ）が使用される。
【００９７】
シロキサンモノマー構造単位としては、例えば、好ましくは、ジメチルシロキサンまたは少なくとも３個の環員、好ましくは３〜６個の環員を有する環状オルガノシロキサン、例えば、好ましくは、ヘキサメチルシクロトリシロキサン、オクタメチルシクロテトラシロキサン、デカメチルシクロペンタシロキサン、ドデカメチルシクロヘキサシロキサン、トリメチル−トリフェニル−シクロトリシロキサン、テトラメチル−テトラフェニル−シクロテトラシロキサン、オクタフェニルシクロテトラシロキサンが使用される。
【００９８】
オルガノシロキサンモノマーは、それら単独でまたは２種類以上のモノマーの混合物の形態で使用することができる。シリコーンゴムは好ましくは、シリコーンゴム成分の総重量に基づき５０重量％以上、特に好ましくは６０重量％以上のオルガノシロキサンを含んでなる。
【００９９】
架橋剤または分岐剤（ＩＶ）としては、好ましくは、３個または４個、特に好ましくは４個の官能基を有するシランに基づく架橋剤が使用される。挙げることのできる好ましい例は、トリメトキシメチルシラン、トリエトキシフェニルシラン、テトラメトキシシラン、テトラエトキシシラン、テトラ−ｎ−プロポキシシランおよびテトラブトキシシランである。架橋剤は、それ単独でまたは２種類以上の混合物で使用することができる。テトラエトキシシランが特に好ましい。
【０１００】
架橋剤は、シリコーンゴム成分の総重量に基づき０．１〜４０．０重量％の範囲の量で使用される。架橋剤の量は、トルエン中で測定されるシリコーンゴムの膨潤度が３〜３０の間、好ましくは３〜２５の間、特に好ましくは３〜１５の間となるように選択される。膨潤度は、２５℃でそれがトルエンで飽和している際にシリコーンゴムにより吸収されるトルエンの量と乾燥状態でのシリコーンゴムの量との重量比と定義される。膨潤度の決定はＥＰ２４９９６４に詳細に記載されている。
【０１０１】
膨潤度が３未満である場合、すなわち、架橋剤含量が高すぎる場合には、シリコーンゴムは十分なゴム弾性を示さない。膨張指数が３０より大きく、シリコーンゴムがマトリックスポリマー内にドメイン構造を形成することができず、従って、衝撃強さを改善することもできなければ、この効果は単にポリジメチルシロキサンを添加する場合と同等となるであろう。
【０１０２】
四官能性架橋剤は、膨潤度が上記の制限内で制御するのがより容易なために三官能性架橋剤より好ましい。
【０１０３】
好適なグラフト剤（Ｖ）は、下式：
【化３】
0006765959.tif 000004
の構造を形成し得る化合物であり、
式中、
Ｒ９は、水素またはメチルを表し、
Ｒ１０は、Ｃ１−Ｃ４−アルキル、好ましくは、メチル、エチルもしくはプロピル、またはフェニルを表し、
ｎは、０、１または２を表し、かつ、
ｐは、１〜６の整数を表す。
【０１０４】
アクリロイル−またはメタクリロイル−オキシシランは、上記構造（Ｖ−１）を形成するために特に好適であり、高いグラフト効率を有する。それによりグラフト鎖の効果的な形成が保証され、従って、得られる樹脂組成物の衝撃強さが高まる。
【０１０５】
好ましい例として、β−メタクリロイルオキシ−エチルジメトキシメチル−シラン、γ−メタクリロイルオキシ−プロピルメトキシジメチル−シラン、γ−メタクリロイルオキシ−プロピルジメトキシメチル−シラン、γ−メタクリロイルオキシ−プロピルトリメトキシ−シラン、γ−メタクリロイルオキシ−プロピルエトキシジエチル−シラン、γ−メタクリロイルオキシ−プロピルジエトキシメチル−シラン、δ−メタクリロイル−オキシ−ブチルジエトキシメチル−シランまたはそれらの混合物が挙げられる。
【０１０６】
シリコーンゴムの総重量に基づき０〜２０重量％のグラフト剤が好ましく使用される。
【０１０７】
シリコーンゴムは、例えば、ＵＳ２８９１９２０およびＵＳ３２９４７２５に記載のような乳化重合により製造することができる。それによりシリコーンゴムが水性ラテックスの形態で得られる。そのために、オルガノシロキサン、架橋剤および場合によりグラフト剤を含んでなる混合物が例えばホモジナイザーの手段による剪断下、スルホン酸に基づく乳化剤、例えば、アルキルベンゼンスルホン酸またはアルキルスルホン酸の存在下で水と混合され、この混合物は完全に重合してシリコーンゴムラテックスを形成する。アルキルベンゼンスルホン酸は乳化剤としてだけでなく重合開始剤としても作用するので特に好適である。スルホン酸とアルキルベンゼンスルホン酸の金属塩またはアルキルスルホン酸の金属塩との組合せは、それによりその後のグラフト重合の際にポリマーが安定化されるので有利である。
【０１０８】
重合後、反応は、アルカリ水溶液を添加することにより、例えば、水酸化ナトリウム、水酸化カリウムまたは炭酸ナトリウム水溶液を添加することにより反応混合物を中和することによって終わらせる。
【０１０９】
Ｂ．２のシリコーン−アクリレート複合ゴムの好適なポリアルキル（メタ）アクリレートゴム成分Ｂ．２．２は、メタクリル酸アルキルエステルおよび／またはアクリル酸アルキルエステル、架橋剤（ＩＶ）およびグラフト剤（Ｖ）から製造することができる。好ましいメタクリル酸アルキルエステルおよび／またはアクリル酸アルキルエステルの例は、Ｃ１−Ｃ８−アルキルエステル、例えば、メチルエステル、エチルエステル、ｎ−ブチルエステル、ｔｅｒｔ−ブチルエステル、ｎ−プロピルエステル、ｎ−ヘキシルエステル、ｎ−オクチルエステル、ｎ−ラウリルエステルおよび２−エチルヘキシルエステル；ハロアルキルエステル、好ましくは、ハロ−Ｃ１−Ｃ８−アルキルエステル、例えば、クロロエチルアクリレート、ならびにこれらのモノマーの混合物である。ｎ−ブチルアクリレートが特に好ましい。
【０１１０】
シリコーン−アクリレートゴムのポリアルキル（メタ）アクリレートゴム成分のための架橋剤（ＩＶ）としては、２以上の重合性二重結合を有するモノマーを使用することができる。架橋モノマーの好ましい例は、３〜８個の炭素原子を有する不飽和モノカルボン酸と３〜１２個の炭素原子を有する不飽和一価アルコール、または２〜４個のＯＨ基と２〜２０個の炭素原子を有する飽和ポリオールとのエステル、例えば、エチレングリコールジメタクリレート、プロピレングリコールジメタクリレート、１，３−ブチレングリコールジメタクリレートおよび１，４−ブチレングリコールジメタクリレートである。架橋剤はそれら単独でまたは少なくとも２種類の架橋剤の混合物で使用することができる。
【０１１１】
好ましいグラフト剤（Ｖ）の例は、アリルメタクリレート、トリアリルシアヌレート、トリアリルイソシアヌレートまたはそれらの混合物である。アリルメタクリレートもまた架橋剤（ＩＶ）として使用することができる。グラフト剤はそれら単独でまたは少なくとも２種類のグラフト剤の混合物で使用することができる。
【０１１２】
架橋剤（ＩＶ）およびグラフト剤（Ｖ）の量は、シリコーン−アクリレートゴムのポリアルキル（メタ）アクリレートゴム成分の総重量に基づき０．１〜２０重量％である。
【０１１３】
シリコーン−アクリレート複合ゴムは、まず、Ｂ．２．１のシリコーンゴムを水性ラテックスとして調製することにより作製される。次に、このラテックスの、使用するメタクリル酸アルキルエステルおよび／またはアクリル酸アルキルエステル、架橋剤（ＩＶ）およびグラフト剤（Ｖ）を高濃度とし、重合を行う。ラジカル開始乳化重合、例えば、ペルオキシド、アゾまたはレドックス開始剤が好ましい。レドックス開始剤系、特に、硫酸鉄、エチレンジアミン四酢酸二ナトリウムロンガリットおよびヒドロペルオキシドを合わせることにより調製されるスルホン酸開始剤系の使用が特に好ましい。
【０１１４】
シリコーンゴムの製造に使用されるグラフト剤（Ｖ）は、シリコーンゴム成分に共有結合されたポリアルキル（メタ）アクリレートゴム成分をもたらす。重合において、２種類のゴム成分が浸透し、従って、重合後にシリコーンゴム成分とポリアルキル（メタ）アクリレートゴム成分のその構成要素にもはや分離できない複合ゴムを形成する。
【０１１５】
成分Ｂ）として記載されるシリコーン−アクリレート複合グラフトゴムＢの製造のためには、モノマーＢ．１をゴムベースＢ．２上にグラフトする。
【０１１６】
例えば、ＥＰ２４９９６４、ＥＰ４３０１３４およびＵＳ４８８８３８８に記載の重合方法が使用可能である。
【０１１７】
例えば、グラフト重合は以下の重合方法によって行う：一段階または多段階ラジカル開始乳化重合において、所望のビニルモノマーＢ．１をグラフトベース上に重合し、これは水性ラテックスの形態である。グラフト効率はできる限り高くすべきであり、好ましくは１０％以上である。グラフト効率は使用するグラフト剤（Ｖ）に実質的に依存する。シリコーン（アクリレート）グラフトゴム上への重合後、例えば、塩化カルシウムまたは硫酸マグネシウムなどの金属塩を予め溶かした温水に水性ラテックスを入れる。それによりシリコーン（アクリレート）グラフトゴムが凝固し、その後、分離することができる。
【０１１８】
成分Ｂ）として記載されるメタクリル酸アルキルエステルおよびアクリル酸アルキルエステルグラフトゴムは市販されている。挙げることのできる例は、Ｍｉｔｓｕｂｉｓｈｉ  Ｒａｙｏｎ  Ｃｏ．  Ｌｔｄ．からのＭｅｔａｂｌｅｎ（商標）ＳＸ  ００５、Ｍｅｔａｂｌｅｎ（商標）Ｓ−２０３０およびＭｅｔａｂｌｅｎ（商標）ＳＲＫ  ２００である。
【０１１９】
成分Ｂ＊
グラフトポリマーＢ＊は、ラジカル重合、例えば、乳化重合、懸濁重合、溶液重合または塊状重合、好ましくは、乳化重合により製造される。
【０１２０】
グラフトポリマーＢ＊は、例えば、下記モノマー：クロロプレン、１，３−ブタジエン、イソプレン、スチレン、アクリロニトリル、エチレン、プロピレン、酢酸ビニルおよびアルコール成分中に１〜１８個の炭素原子を有する（メタ）アクリル酸エステルのうち少なくとも２つから実質的に得ることのできる、ゴム弾性を有するグラフトポリマー；すなわち、例えば、"Methoden der Organischen Chemie" (Houben-Weyl), Vol. 14/1, Georg Thieme-Verlag, Stuttgart 1961, p. 393 406 およびC.B. Bucknall, "Toughened Plastics", Appl. Science Publishers, London 1977に記載されるようなポリマーを含んでなる。好ましいポリマーＢ＊は部分的に架橋され、２０重量％超、好ましくは４０重量％超、特に６０重量％超のゲル含量（トルエン中で測定）を有する。
【０１２１】
ゲル含量は好適な溶媒中で２５℃にて決定される(M. Hoffmann, H. Kromer, R. Kuhn, Polymeranalytik I und II, Georg Thieme-Verlag, Stuttgart 1977)。
【０１２２】
好ましいグラフトポリマーＢ＊は、
Ｂ＊．１）５〜９５重量部、好ましくは３０〜８０重量部の、
Ｂ＊．１．１）５０〜９５重量部のスチレン、α−メチルスチレン、環上で置換されたスチレンメチル、Ｃ１−Ｃ８−アルキルメタクリレート、特に、メチルメタクリレート、Ｃ１−Ｃ８−アルキルアクリレート、特に、メチルアクリレート、またはこれらの化合物の混合物と、
Ｂ＊．１．２）５〜５０重量部のアクリロニトリル、メタクリロニトリル、Ｃ１−Ｃ８−アルキルメタクリレート、特に、メチルメタクリレート、Ｃ１−Ｃ８−アルキルアクリレート、特に、メチルアクリレート、マレイン酸無水物、Ｃ１−Ｃ４−アルキル−もしくは−フェニル−Ｎ−置換マレイミドの混合物またはこれらの化合物の混合物
との混合物の、
Ｂ＊．２）５〜９５重量部、好ましくは２０〜７０重量部のゴム含有グラフトベース上の
グラフトポリマーを含んでなる。
【０１２３】
グラフトベースは好ましくは、−１０℃より低いガラス転移温度を有する。
【０１２４】
ポリブタジエンゴムに基づくグラフトベースが特に好ましい。
【０１２５】
ガラス転移温度は、ＤＩＮ  ＥＮ  ６１００６規定に従い、Ｔｇの定義を中点温度として（接線法）１０Ｋ／分の加熱速度で、示差走査熱量測定（ＤＳＣ）の手段によって測定される。
【０１２６】
好ましいグラフトポリマーＢ＊は、例えば、スチレンおよび／またはアクリロニトリルおよび／または（メタ）アクリル酸アルキルエステルをグラフトしたポリブタジエン、ブタジエン／スチレンコポリマーおよびアクリレートゴム；すなわち、ＤＥ−ＯＳ  １６９４１７３（＝ＵＳ−ＰＳ  ３５６４０７７）に記載のタイプのコポリマー；例えば、ＤＥ−ＯＳ  ２３４８３７７（＝ＵＳ−ＰＳ  ３９１９３５３）に記載されているようなアクリル酸またはメタクリル酸アルキルエステル、酢酸ビニル、アクリロニトリル、スチレンおよび／またはアルキルスチレンをグラフトしたポリブタジエン、ブタジエン／スチレンまたはブタジエン／アクリロニトリルコポリマーである。
【０１２７】
特に好ましいグラフトポリマーＢ＊は、
Ｉ．グラフト生成物に基づき１０〜７０重量％、好ましくは１５〜５０重量％、特に２０〜４０重量％の少なくとも１つの（メタ）アクリル酸エステル、または、１０〜７０重量％、好ましくは１５〜５０重量％、特に２０〜４０重量％の、混合物に基づき１０〜５０重量％、好ましくは２０〜３５重量％のアクリロニトリルもしくは（メタ）アクリル酸エステルと、混合物に基づき５０〜９０重量％、好ましくは６５〜８０重量％のスチレンとの混合物の、
ＩＩ．グラフトベースとしての、ＩＩに基づき少なくとも５０重量％のブタジエンラジカルを有する、グラフト生成物に基づき３０〜９０重量％、好ましくは４０〜８５重量％、特に５０〜８０重量％のブタジエンポリマー上の
グラフト反応によって得ることのできるグラフトポリマーである。
【０１２８】
このグラフトベースＩＩのゲル含量は、好ましくは少なくとも７０重量％（トルエン中で測定）であり、グラフト度Ｇは０．１５〜０．５５であり、グラフトポリマーＢ＊の平均粒径ｄ５０は０．０５〜２μｍ、好ましくは０．１〜０．６μｍである。
【０１２９】
（メタ）アクリル酸エステルＩは、アクリル酸またはメタクリル酸と１〜１８個の炭素原子を有する一価アルコールとのエステルである。メタクリル酸メチルエステル、エチルエステルおよびプロピルエステルが特に好ましい。
【０１３０】
ブタジエンラジカルに加え、グラフトベースＩＩは、ＩＩに基づき他のエチレン不飽和モノマー、例えば、スチレン、アクリロニトリル、アルコール成分中に１〜４個の炭素原子を有するアクリル酸もしくはメタクリル酸のエステル（例えば、メチルアクリレート、エチルアクリレート、メチルメタクリレート、エチルメタクリレート）、ビニルエステルおよび／またはビニルエーテルのラジカル５０重量％までを含んでなり得る。好ましいグラフトベースＩＩは純粋なポリブタジエンからなる。
【０１３１】
既知のように、グラフトモノマーはグラフト反応においてグラフトベースに必ずしも完全にグラフトされる必要はないので、グラフトポリマーＢ＊は、グラフトベースの存在下でのグラフトモノマーの重合によって得られる生成物であるとも理解される。
【０１３２】
成形組成物は好ましくは、グラフトモノマーまたは遊離型として付加され化学的に結合されていないグラフトベース、例えば、遊離ＳＡＮから形成されるポリマーの総含量が全成形組成物に対して２．０重量％未満、好ましくは１．５重量％未満（すなわち、０．０〜２．０重量％、好ましくは０．０〜１．５重量％）である。この量を増やせば、これらの特性は劇的に損なわれる。
【０１３３】
グラフト度Ｇは、グラフトベースに対するグラフトされたグラフトモノマーの重量比を意味し、無次元である。
【０１３４】
平均粒子サイズｄ５０は、各場合において粒子の５０重量％がそれより上および下に入る直径である。平均粒径は、超遠心測定(W. Scholtan, H. Lange, Kolloid, Z. und Z. Polymere 250 (1972), 782-796)の手段によって決定することができる。
【０１３５】
さらに好ましいグラフトポリマーＢ＊は、例えば、また、
（ａ）グラフトベースとしての、Ｂ＊に基づき２０〜９０重量％のアクリレートゴムおよび
（ｂ）グラフトモノマーとしての、Ｂ＊に基づき１０〜８０重量％の少なくとも１つの重合可能なエチレン不飽和モノマー（ａ）の不在下で形成されたホモポリマーまたはコポリマーは２５℃を超えるガラス転移温度を有する）
のグラフトポリマーでもある。
【０１３６】
アクリレートゴムのグラフトベースは、−２０℃未満、好ましくは−３０℃未満のガラス転移温度を有する。
【０１３７】
ポリマーＢ＊のアクリレートゴム（ａ）は好ましくは、アクリル酸アルキルエステルと、場合により、（ａ）に基づき４０重量％までの他の重合可能なエチレン不飽和モノマーとのポリマーである。好ましい重合可能なアクリル酸エステルとしては、Ｃ１−Ｃ８−アルキルエステル、例えば、メチル、エチル、ｎ−ブチル、ｎ−オクチルおよび２−エチルヘキシルエステル、ならびにこれらのモノマーの混合物が含まれる。
【０１３８】
架橋に関しては、２つ以上の重合可能な二重結合を有するモノマーが共重合可能である。架橋モノマーの好ましい例は、３〜８個の炭素原子を有する不飽和モノカルボン酸と、３〜１２個の炭素原子を有する不飽和一価アルコールまたは２〜４個のＯＨ基と２〜２０個の炭素原子を有する飽和ポリオールとのエステル、例えば、エチレングリコールジメタクリレート、アリルメタクリレート；多不飽和複素環式化合物、例えば、トリビニルおよびトリアリルシアヌレート；多官能性ビニル化合物、例えば、ジ−およびトリ−ビニルベンゼンであるが、トリアリルホスフェートおよびジアリルフタレートもそうである。
【０１３９】
好ましい架橋モノマーは、アリルメタクリレート、エチレングリコールジメタクリレート、ジアリルフタレートおよび少なくとも３個のエチルレン不飽和基を有する複素環式化合物である。
【０１４０】
特に好ましい架橋モノマーは、環状モノマーである、トリアリルシアヌレート、トリアリルイソシアヌレート、トリビニルシアヌレート、トリアクリロイルヘキサヒドロ−ｓ−トリアジン、トリアリルベンゼンである。
【０１４１】
架橋モノマーの量は好ましくは、グラフトベース（ａ）に基づき０．０２〜５００重量％、特に、０．０５〜２．００重量％である。
【０１４２】
少なくとも３個のエチレン不飽和基を有する環状架橋モノマーの場合、グラフトベース（ａ）の量を１重量％未満に限定することが有利である。
【０１４３】
グラフトベース（ａ）の製造のために場合によりアクリル酸エステルと一緒に使用することができる好ましい「その他の」重合可能なエチレン不飽和モノマーは、例えば、アクリロニトリル、スチレン、α−メチルスチレン、アクリルアミド、ビニルＣ１−Ｃ６−アルキルエーテル、メチルメタクリレート、ブタジエンである。グラフトベース（ａ）として好ましいアクリレートゴムは、少なくとも６０重量％のゲル含量を有する乳化ポリマーである。
【０１４４】
成分Ｃ
本組成物は難燃剤をさらに含んでなり、難燃剤は好ましくは、リン含有難燃剤およびハロゲン化難燃剤を含んでなる群から選択される。
【０１４５】
特定のリン含有難燃剤が好ましく、これらのリン含有難燃剤は、モノマーおよびオリゴマーリン酸エステルおよびホスホン酸エステル、ホスホン酸アミン、ホスファゼンおよびホスフィン酸塩の群から選択され、１または複数のこれらの群から選択される複数の成分の混合物を難燃剤として使用することも可能である。明示されてない他のハロゲン不含リン化合物も、それら単独でまたは他のハロゲン不含リン化合物との任意の組合せで使用可能である。
【０１４６】
好ましいモノマーおよびオリゴマーリン酸エステルおよびホスホン酸エステルは、一般式（ＶＩ）：
【化４】
0006765959.tif 000005
のリン化合物であり、
式中、
Ｒ１、Ｒ２、Ｒ３およびＲ４はそれぞれ互いに独立に、ハロゲン化されていてもよいＣ１−Ｃ８−アルキル；アルキル、好ましくはＣ１−Ｃ４−アルキルで、および／またはハロゲン、好ましくは塩素、臭素でそれぞれ置換されていてもよいＣ５−Ｃ６−シクロアルキル、Ｃ６−Ｃ２０−アリールまたはＣ７−Ｃ１２−アラルキルを表し、
ｎは互いに独立に、０または１を表し、
ｑは、０〜３０を表し、かつ、
Ｘは、６〜３０個の炭素原子を有する単核もしくは多核芳香族ラジカル、またはＯＨ置換されていてもよく８個のエーテル結合を含み得る、２〜３０個の炭素原子を有する直鎖もしくは分岐脂肪族ラジカルを表す。
【０１４７】
好ましくは、Ｒ１、Ｒ２、Ｒ３およびＲ４は互いに独立に、Ｃ１−Ｃ４−アルキル、フェニル、ナフチルまたはフェニル−Ｃ１−Ｃ４−アルキルを表す。芳香族基Ｒ１、Ｒ２、Ｒ３およびＲ４は、次に、ハロゲンおよび／またはアルキル基、好ましくは塩素、臭素および／またはＣ１−Ｃ４−アルキルにより置換することができる。特に好ましいアリールラジカルは、クレシル、フェニル、キシレニル、プロピルフェニルまたはブチルフェニル、およびまた、その対応する臭素化誘導体および塩素化誘導体である。
【０１４８】
式（ＶＩ）のＸは好ましくは、６〜３０個の炭素原子を有する単核または多核芳香族ラジカルを表す。このラジカルは好ましくは式（Ｉ）のジフェノールから誘導される。
【０１４９】
式（ＶＩ）のｎは互いに独立に、０または１であり得、ｎは好ましくは、１に相当する。
【０１５０】
ｑ（式ＶＩＩの場合にも）は、０〜３０、好ましくは０〜２０、特に好ましくは０〜１０の整数値を表し、混合物の場合には、０．８〜５．０、好ましくは１．０〜３．０、より好ましくは１．０５〜２．００、特に好ましくは１．０８〜１．６０の平均値を表す。
【０１５１】
Ｘは特に好ましくは、
【化５】
0006765959.tif 000006
またはそれらの塩素化誘導体もしくは臭素化誘導体を表し、特に、Ｘは、レゾルシノール、ヒドロキノン、ビスフェノールＡまたはジフェニルフェノールから誘導される。Ｘは特に好ましくは、ビスフェノールＡから誘導される。
【０１５２】
式（ＶＩ）のリン化合物は特に、リン酸トリブチル、リン酸トリフェニル、リン酸トリクレシル、リン酸ジフェニルクレシル、リン酸ジフェニルオクチル、リン酸ジフェニル−２−エチルクレシル、リン酸トリ−（イソプロピルフェニル）、レゾルシノール架橋オリゴホスフェートおよびビスフェノールＡ架橋オリゴホスフェートである。ビスフェノールＡから誘導される式（ＶＩ）のオリゴマーリン酸エステルの使用は特に好ましい。
【０１５３】
成分Ｃとして最も好ましいのはビスフェノールＡに基づく式（ＶＩａ）のオリゴホスフェートである。
【化６】
0006765959.tif 000007
【０１５４】
別の好ましい実施形態では、成分Ｃは、式（ＶＩｂ）のレゾルシノールに基づくオリゴホスフェートである。
【化７】
0006765959.tif 000008
【０１５５】
成分Ｃのリン化合物は既知であるか（例えば、ＥＰ−Ａ０３６３６０８、ＥＰ−Ａ０６４０６５５参照）、または類似の様式で既知の方法（例えば、Ullmanns Enzyklopadie der technischen Chemie, Vol. 18, p. 301 ff. 1979; Houben-Weyl, Methoden der organischen Chemie, Vol. 12/1, p. 43; Beilstein Vol. 6, p. 177）によって製造することができる。
【０１５６】
また、成分Ｃとして、異なる化学構造を有する、および／または同じ化学構造と異なる分子量を有するホスフェートの混合物を使用することもできる。
【０１５７】
同じ構造と異なる鎖長を有する混合物が好ましく使用され、示されたｑ値は平均ｑ値である。平均ｑ値は、好適な方法（ガスクロマトグラフィー（ＧＣ）、高速液体クロマトグラフィー（ＨＰＬＣ）、ゲル浸透クロマトグラフィー（ＧＰＣ））によりリン化合物の組成（分子量分布）を決定すること、およびそれらからｑ値の平均値を計算することによって決定することができる。
【０１５８】
ＷＯ００／００５４１およびＷＯ０１／１８１０５に記載されるようなホスホン酸アミンおよびホスファゼンが難燃剤としてさらに使用可能である。
【０１５９】
難燃剤は、それら単独で、または互いの任意の混合物でもしくは他の難燃剤との混合物で使用することができる。
【０１６０】
さらに好ましい難燃剤は、ホスフィン酸と任意の所望の金属陽イオンとの塩である。それらの金属陽イオンが異なる塩の混合物を使用することもできる。金属陽イオンは、周期表の１族典型元素（アルカリ金属、好ましくはＬｉ＋、Ｎａ＋、Ｋ＋）、２族典型元素（アルカリ土類金属；好ましくはＭｇ２＋、Ｃａ２＋、Ｓｒ２＋、Ｂａ２＋、特に好ましくはＣａ２＋）または３族典型元素（ホウ素族元素；好ましくはＡｌ３＋）および／または２、７または８亜属（好ましくは、Ｚｎ２＋、Ｍｎ２＋、Ｆｅ２＋、Ｆｅ３＋）の陽イオン金属である。
【０１６１】
式（ＩＸ）：
【化８】
0006765959.tif 000009
のホスフィン酸の塩または塩の混合物の使用が好ましく、式中、Ｍｍ＋は、周期表の１族典型元素（アルカリ金属；ｍ＝１）、２族典型元素（アルカリ土類金属；ｍ＝２）または３族典型元素（ｍ＝３）または２、７または８亜属（ここで、ｍは１〜６、好ましくは１〜３、特に好ましくは２または３の整数を表す）の金属陽イオンである。
【０１６２】
式（ＩＸ）において、ｍ＝１の場合には金属陽イオンＭ＋＝Ｌｉ＋、Ｎａ＋、Ｋ＋が特に好ましく、ｍ＝２の場合には金属陽イオンＭ２＋＝Ｍｇ２＋、Ｃａ２＋、Ｓｒ２＋、Ｂａ２＋が特に好ましく、ｍ＝３の場合には金属陽イオンＭ３＋＝Ａｌ３＋が特に好ましく、Ｃａ２＋（ｍ＝２）およびＡｌ３＋（ｍ＝３）が最も特に好ましい。
【０１６３】
好ましい実施形態では、ホスフィン酸塩（成分Ｃ）の平均粒子サイズｄ５０は、８０μｍ未満、好ましくは６０μｍ未満であり、ｄ５０は特に好ましくは１０μｍ〜５５μｍの間である。平均粒子サイズｄ５０は、各場合において粒子の５０重量％がそれより上および下に入る直径である。また、平均粒子サイズｄ５０が異なる塩の混合物を使用することもできる。
【０１６４】
粒子サイズに関するこれらの要件は、各場合においてホスフィン酸塩の耐火効率が高まる技術的効果に関連する。
【０１６５】
ホスフィン酸塩は、それ単独で他のリン含有難燃剤と組み合わせて使用することができる。
【０１６６】
成分Ｄ
本組成物は、ドリッピング防止剤として、好ましくはフッ素化されたポリオレフィンＤを含んでなり得る。フッ素化ポリオレフィンは一般に既知である（例えば、ＥＰ−Ａ６４０６５５）。市販の生成物は、例えば、ＤｕＰｏｎｔからのテフロン（商標）３０Ｎである。
【０１６７】
フッ素化ポリオレフィンはまた、フッ素化ポリオレフィンのエマルションと、グラフトポリマーＢ）もしくはＢ＊）のエマルションまたは好ましくはスチレン／アクリロニトリルもしくはポリメチルメタクリレートに基づくコポリマーＥ．１）のエマルションとの凝固混合物の形態で使用することもでき、フッ素化ポリオレフィンはエマルションの形態で、グラフトポリマーまたは（コ）ポリマーのエマルションと混合され、その後、凝固される。
【０１６８】
フッ素化ポリオレフィンはさらに、前化合物の形態で、好ましくはスチレン／アクリロニトリルまたはポリメチルメタクリレートに基づくグラフトポリマーＢ）またはコポリマーＥ．１）とともに使用することもできる。フッ素化ポリオレフィンは粉末の形態で、グラフトポリマーまたはコポリマーの粉末または顆粒と混合され、インターナルニーダー、押出機または二軸スクリューなどの従来のデバイスにて、一般に２００〜３３０℃の温度の溶融物中で化合される。
【０１６９】
フッ素化ポリオレフィンはまた、フッ素化ポリオレフィンの水性分散物の存在下での少なくとも１種類のモノエチレン不飽和モノマーの乳化重合により製造されるマスターバッチの形態で使用することもできる。好ましいモノマー成分は、スチレン、アクリロニトリル、ポリメチルメタクリレートおよびそれらの混合物である。ポリマーは、酸沈澱とその後の乾燥の後に注げる粉末として使用される。
【０１７０】
凝固物、前化合物およびマスターバッチは通常、５〜９５重量％、好ましくは７〜６０重量％のフッ素化ポリオレフィンの固体含量を有する。
【０１７１】
成分Ｅ
成分Ｅは、１以上の熱可塑性ビニル（コ）ポリマーＥ．１および／またはポリアルキレンテレフタレートＥ．２を含んでなる。
【０１７２】
好適なビニル（コ）ポリマーＥ．１は、ビニル芳香族化合物、シアン化ビニル（不飽和ニトリル）、不飽和カルボン酸および不飽和カルボン酸の誘導体（例えば、エステル、無水物およびイミド）の群からの少なくとも１つのモノマーのポリマーである。特に好適なのは、
Ｅ．１．１  ５０〜９９重量部、好ましくは６０〜８０重量部の、環上で置換されたビニル芳香族化合物および／またはビニル芳香族化合物（例えば、スチレン、α−メチルスチレン、ｐ−メチルスチレン、ｐ−クロロスチレン）と、
Ｅ．１．２  １〜５０重量部、好ましくは２０〜４０重量部のシアン化ビニル（不飽和ニトリル、例えば、アクリロニトリルおよびメタクリロニトリル）および／または不飽和カルボン酸（例えば、アクリル酸およびマレイン酸）および／または不飽和カルボン酸（例えば、マレイン酸無水物およびＮ−フェニルマレイミド）の誘導体（例えば、無水物およびイミド）
の（コ）ポリマーである。
【０１７３】
ビニル（コ）ポリマーＥ．１は、樹脂様、熱可塑性およびゴム不含である。Ｅ．１．１スチレンとＥ．１．２アクリロニトリルのコポリマーが特に好ましい。
【０１７４】
Ｅ．１の（コ）ポリマーは既知であり、ラジカル重合、特に、乳化重合、懸濁重合、溶液重合または塊状重合により製造することができる。（コ）ポリマーは好ましくは、１５，０００〜２００，０００の平均分子量Ｍｗ（重量平均、光散乱または沈降により決定）を有する。
【０１７５】
成分Ｅ．２のポリアルキレンテレフタレートは、芳香族ジカルボン酸またはそれらの反応性誘導体、例えば、ジメチルエステルまたは無水物、および脂肪族、脂環式または芳香脂肪族(araliphatic)ジオールの反応生成物、およびこれらの反応生成物の混合物である。好ましいポリアルキレンテレフタレートは、ジカルボン酸成分に基づき少なくとも８０重量％、好ましくは少なくとも９０重量％のテレフタル酸ラジカルと、ジオール成分に基づき少なくとも８０重量％、好ましくは少なくとも９０ｍｏｌ％のエチレングリコールおよび／または１，４−ブタンジオールラジカルを含んでなる。
【０１７６】
好ましいポリアルキレンテレフタレートは、テレフタル酸ラジカルに加え、２０ｍｏｌ％まで、好ましくは１０ｍｏｌ％までの、８〜１４個の炭素原子を有する他の芳香族または脂環式ジカルボン酸または４〜１２個の炭素原子を有する脂肪族ジカルボン酸のラジカル、例えば、フタル酸、イソフタル酸、ナフタレン−２，６−ジカルボン酸、４，４’−ジフェニルジカルボン酸、コハク酸、アジピン酸、セバシン酸、アゼライン酸、シクロヘキサン二酢酸のラジカルを含んでなり得る。
【０１７７】
好ましいポリアルキレンテレフタレートは、エチレングリコールおよび１，４−ブタンジオールラジカルに加え、２０ｍｏｌ％まで、好ましくは１０ｍｏｌ％までの、３〜１２個の炭素原子を有する他の脂肪族ジオールまたは６〜２１個の炭素原子を有する脂環式ジオール、例えば、１，３−プロパンジオール、２−エチル−１，３−プロパンジオール、ネオペンチルグリコール、１，５−ペンタンジオール、１，６−ヘキサンジオール、１，４−シクロヘキサンジメタノール、３−エチル−２，４−ペンタンジオール、２−メチル−２，４−ペンタンジオール、２，２，４−トリメチル−１，３−ペンタンジオール、２−エチル−１，３−ヘキサンジオール、２，２−ジエチル−１，３−プロパンジオール、２，５−ヘキサンジオール、１，４−ジ−（β−ヒドロキシエトキシ）−ベンゼン、２，２−ビス−（４−ヒドロキシシクロヘキシル）−プロパン、２，４−ジヒドロキシ−１，１，３，３−テトラメチル−シクロブタン、２，２−ビス−（４−β−ヒドロキシエトキシ−フェニル）−プロパンおよび２，２−ビス−（４−ヒドロキシプロポキシフェニル）−プロパン（ＤＥ−Ａ２４０７６７４、２４０７７７６、２７１５９３２）のラジカルを含んでなり得る。
【０１７８】
ポリアルキレンテレフタレートは、例えば、ＤＥ−Ａ１９００２７０およびＵＳ−ＰＳ３６９２７４４に従い、比較的少量の３価もしくは４価アルコールまたは３価もしくは４価カルボン酸を配合することにより分岐化することができる。好ましい分岐剤の例は、トリメシン酸、トリメリト酸、トリメチロール−エタンおよびトリメチロール−プロパンならびにペンタエリスリトールである。
【０１７９】
テレフタル酸およびその反応性誘導体（例えば、そのジアルキルエステル）およびエチレングリコールおよび／または１，４−ブタンジオール、ならびにこのようなポリアルキレンテレフタレートの混合物から単独で製造されたポリアルキレンテレフタレートが特に好ましい。
【０１８０】
ポリアルキレンテレフタレートの混合物は、１〜５０重量％、好ましくは１〜３０重量％、ポリエチレンテレフタレートと５０〜９９重量％、好ましくは７０〜９９重量％のポリブチレンテレフタレートを含んでなる。
【０１８１】
好ましく使用されるポリアルキレンテレフタレートは一般に、Ｕｂｂｅｌｏｈｄｅ粘度計にてフェノール／ｏ−ジクロロベンゼン（１：１重量部）中、２５℃で測定した０．４〜１．５ｄｌ／ｇ、好ましくは０．５〜１．２ｄｌ／ｇの固有粘度を有する。
【０１８２】
ポリアルキレンテレフタレートは、既知の方法に従って製造することができる（例えば、Kunststoff-Handbuch, Volume VIII, p. 695 ff, Carl-Hanser-Verlag, Munich 1973参照）。
【０１８３】
さらなる添加剤Ｆ
調節組成物は、従来の添加剤の少なくとも１つ、例えば、潤滑剤および離型剤、造核剤、静電気防止剤、安定剤、着色剤および色素、ならびに増量剤および補強剤を含んでなり得る。
【０１８４】
成分Ｆはまた、２００ｎｍ以下、好ましくは１５０ｎｍ以下、特に１〜１００ｎｍの平均粒径によって識別される超細粉無機化合物も含む。好適な超細粉無機化合物は好ましくは、周期表の１〜５族典型元素または１〜８亜族、好ましくは、２〜５族典型元素または４〜８亜属、特に好ましくは、３〜５族典型元素または４〜８亜族の１以上の金属の少なくとも１つの極性化合物、またはそれらの金属と酸素、水素、硫黄、リン、ホウ素、炭素、窒素またはケイ素から選択される少なくとも１つの元素との化合物からなる。好ましい化合物は、例えば、酸化物、水酸化物、水含有酸化物、硫酸塩、亜硫酸塩、硫化物、炭酸塩、炭化物、硝酸塩、亜硝酸塩、窒化物、ホウ酸塩、ケイ酸塩、リン酸塩、水素化物、亜リン酸塩またはホスホン酸塩である。超細粉無機化合物は好ましくは、酸化物、リン酸塩、水酸化物、好ましくは、ＴｉＯ２、ＳｉＯ２、ＳｎＯ２、ＺｎＯ、ＺｎＳ、べーマイト、ＺｒＯ２、Ａｌ２Ｏ３、リン酸アルミニウム、酸化鉄、また、ＴｉＮ、ＷＣ、ＡｌＯ（ＯＨ）、Ｆｅ２Ｏ３  酸化鉄、ＮａＳＯ４、酸化バナジウム、ホウ酸亜鉛、ケイ酸塩、例えば、ケイ酸Ａｌ、ケイ酸Ｍｇ、一次元、二次元および三次元ケイ酸塩およびタルクからなる。混合物およびドープ化合物も同様に使用することができる。これらの超微粉無機化合物は、ポリマーとのより良い適合性を達成するために有機分子でさらに表面改質することができる。この様式では、疎水性または親水性表面を作製することができる。水和物含有酸化アルミニウム（例えば、べーマイト）またはＴｉＯ２が特に好ましい。
【０１８５】
無機粒子の粒子サイズおよび粒径は、例えば、粒子の沈降速度の沈降速度による沈降測定、例えば、セディグラフにより決定される平均粒径ｄ５０を表す。
【０１８６】
無機化合物は、粉末、ペースト、ゾル、分散液または懸濁液の形態であり得る。粉末は、分散液、ゾルまたは懸濁液から沈澱により得ることができる。
【０１８７】
無機化合物は、従来法、例えば、成形組成物および超細粉無機化合物の直接混練または押出しにより熱可塑性成形組成物に配合することができる。好ましい方法は、例えば、モノマーまたは溶媒中、難燃添加剤および成形組成物の少なくとも１つの成分中でマスターバッチを作製すること、または例えば、水性エマルションと超微粉無機化合物を、場合により、超微粉無機材料の分散液、懸濁液、ペーストまたはゾルの形態で共沈澱させることにより熱可塑性成分と超微粉無機化合物を共沈澱させることである。
【０１８８】
本組成物は、対象とする構成要素を既知の方法で混合し、その混合物をインターナルニーダー、押出機または二軸スクリューなどの従来のデバイスにて、２００〜３００℃の温度で溶融化合および溶融押出しすることにより製造される。個々の構成要素の混合は、既知の方法により、連続的および同時の両方で、およそ２０℃（室温）および高温の両方で行うことができる。
【０１８９】
低温での高い衝撃強さと薄い肉厚での良好な耐火性と優れた化学薬剤耐性のそれらの優れたバランスのために、熱可塑性組成物および成形組成物は、バッテリーモジュールハウジングまたはバッテリーパックハウジングまたはその一部の製造に好適である。
【０１９０】
一実施形態では、成分Ｃは、式（ＶＩＩ）：
【化９】
0006765959.tif 000010
のリン化合物からから選択され、
式中、
Ｒ１、Ｒ２、Ｒ３およびＲ４は互いに独立に、ハロゲンで置換されていてもよいＣ１−Ｃ８−アルキル；それぞれハロゲンおよび／またはアルキルで置換されていてもよいＣ５−Ｃ６−シクロアルキル、Ｃ６−Ｃ１０−アリールまたはＣ７−Ｃ１２−アラルキルを表し、
ｎは互いに独立に０または１を表し、
ａは互いに独立に０、１、２、３または４を表し、
ｑは０〜３０を表し、
Ｒ５およびＲ６は互いに独立に、Ｃ１−Ｃ４−アルキル、好ましくは、メチル、またはハロゲン、好ましくは、塩素および／または臭素を表し、かつ、
Ｙは、Ｃ１−Ｃ７−アルキリデン、Ｃ１−Ｃ７−アルキレン、Ｃ５−Ｃ１２−シクロアルキレン、Ｃ５−Ｃ１２−シクロアルキリデン、−Ｏ−、−Ｓ−、−ＳＯ−、−ＳＯ２−または−ＣＯ−を表す。
【０１９１】
ポリカーボネート組成物が成分Ａ＋Ｂ＋Ｃならびに場合により成分Ｄ、Ｅおよび／またはＦを含んでなるさらなる実施形態では、成分Ｂの量は９．０〜１１．０重量部（成分Ａ＋Ｂ＋Ｃの合計に基づく）である。
【０１９２】
ポリカーボネート組成物が成分Ａ＋Ｂ＊＋Ｃならびに場合により成分Ｄ、Ｅおよび／またはＦを含んでなるさらなる実施形態では、成分Ｂ＊の量は９．０〜１１．０重量部（成分Ａ＋Ｂ＊＋Ｃの合計に基づく）である。
【０１９３】
さらなる実施形態では、成分Ｃの量は、４．０〜１１．０重量部（成分Ａ＋Ｂ＋ＣまたはＡ＋Ｂ＊＋Ｃの合計に基づく）。
【０１９４】
さらなる実施形態では、ポリカーボネート組成物は、モノホスフェートと式（ＶＩＩ）のオリゴホスフェートの混合物を成分Ｃとして含んでなり、ｑの平均値は１．０６〜１．１５である。
【０１９５】
さらなる実施形態では、成分Ｄの量は０．１〜０．６重量部（成分Ａ＋Ｂ＋ＣまたはＡ＋Ｂ＊＋Ｃの合計に基づく）である。
【０１９６】
さらなる実施形態では、ポリカーボネート組成物は、潤滑剤および離型剤、造核剤、静電気防止剤、安定剤、着色剤、色素、増量剤、補強剤および超微粉無機化合物からなる群から選択される少なくとも１つの添加剤を成分Ｆとして含んでなり、これらの超微粉無機化合物は２００ｎｍ以下の平均粒径を有する。
【０１９７】
ポリカーボネート材料に加え、またはその代わりに、バッテリーモジュールハウジングはまた、他の好適なプラスチック、特に、熱硬化性または熱可塑性プラスチック、例えば、ポリプロピレン（ＰＰ）、ポリアミド（ＰＡ）、ポリブチレンテレフタレート（ＰＢＴ）、アクリロニトリル−ブタジエン−スチレン（ＡＢＳ）、ＰＡ／ＡＢＳ混合物、ＰＣ／ＡＢＳ混合物、ＰＣ−ＡＳＡ（アクリル系エステル−スチレン−アクリロニトリル）混合物、またはそれらのさらなる混合物も含んでなり得る。さらに、難燃剤の添加とともに、難燃性熱可塑性物質、例えば、上記のプラスチックがバッテリーモジュールハウジングに特に好適である。
【０１９８】
バッテリーモジュールのさらなる実施形態では、バッテリーモジュールは指定数のバッテリーセルを含んでなり、個々のバッテリーセルは受容器に受容される。Ｎ個の受容器の場合、バッテリーモジュールは相応にＮ個のバッテリーセルを含んでなり、１つのバッテリーセルはバッテリーセル用の各受容器に配置されている。バッテリーセルは特に、例えば、タイプ１８６５０またはそうでなければタイプ１０１８０、１０２８０、１０４４０、１４２５０、１４５００、１４５６０、１５２７０、１６３４０、１７３４０、１７５００、１７６７０、１８３５０、１８５００、１９６７０、２５５００、２６６５０もしくは３２６００のリチウムイオン電池であり得る。
【０１９９】
バッテリーモジュールのエスケープエリアに弾性要素が配置される場合、弾性要素は好ましくは、隣接するバッテリーセルの加速度が１０ｇまでである場合（ここで、本発明においてｇは、地球の重力による加速度である（ｇ≒９．８１ｍ／ｓ２））その本来の限度の１０％以下まで圧縮されるように少なくとも１つの隣接するバッテリーセルに適合される。そのために、弾性要素は、特に、圧縮が１０％以下の場合に少なくとも１０・ｇ・ＭＢＣ（ここで、ＭＢＣはバッテリーセルの重量である）の復元力が得られるように構成することができる。より好ましくは、弾性要素は、隣接するバッテリーセルの加速度が少なくとも１２ｇ、特に少なくとも１５ｇである場合に、その本来の限度の少なくとも５０％まで圧縮されるように少なくとも１つのバッテリーセルに適合される。
【０２００】
バッテリーモジュールが受容器につば部または保持要素を備えている場合、それらの要素は好ましくは、受容器内のバッテリーセルの加速度が１２ｇを超える、特に、１５ｇを超える場合に、例えば、つば部または保持要素の転倒、破断または別の様式によりバッテリーセルから自由になるような形状である。
【０２０１】
本発明によれば、上記の目的は、バッテリーパックがバッテリーパックハウジングを備える場合に、少なくとも部分的にさらに達成され、この場合、バッテリーパックハウジングはバッテリーパックコンパートメントを収容し、バッテリーパックハウジングは、バッテリーパックコンパートメント側に、バッテリーモジュール用の少なくとも１つの受容器を備え、受容器に受容された本発明によるバッテリーモジュールを備える。
【０２０２】
電気自動車は、個々のバッテリーモジュールではなく、バッテリーパックハウジング内で複数のバッテリーモジュールが結束されているバッテリーパックが取り付けられる場合が多い。このようなバッテリーパックも本発明によるバッテリーモジュールを提供することにより、本発明によるバッテリーモジュールの以上の利点は、バッテリーパックの場合にも達成される。
【０２０３】
バッテリーモジュールを受容するために、バッテリーパックは、バッテリーパックコンパートメント側、すなわち、バッテリーパックハウジングの内部に、例えば、支持体、トラック、凹部または他の保持手段を備えることができる。
【０２０４】
バッテリーパックの一実施形態では、バッテリーパックハウジングは、少なくとも部分的に弾性である。好ましくは、少なくとも１つの側壁または複数の側壁または実質的にバッテリーパックハウジング全体が弾性である。この様式では、バッテリーパックハウジングは、バッテリーパックハウジング内に配置されたバッテリーモジュールの弾性変形のための空間が設けられるように、衝突事象のような大きな力の作用下で少なくとも部分的に弾性変形される。バッテリーモジュールの弾性変形の利点に関しては、上記のバッテリーモジュールの記載が参照される。
【０２０５】
バッテリーモジュールを弾性変形可能とするために、バッテリーパックハウジングの弾性部分は好ましくは、８０，０００Ｎ／ｍｍ２以下、特に、３０，０００Ｎ／ｍｍ２以下の弾性率を有する。他方、通常運転で、すなわち、衝突事象のような大きな外力の作用が無い場合には、バッテリーモジュールが安全かつ確実に収容されることを保証するためには、弾性部分は好ましくは、少なくとも７５０Ｎ／ｍｍ２、好ましくは少なくとも１０００Ｎ／ｍｍ２、特に少なくとも２０００Ｎ／ｍｍ２の弾性率を有する。
【０２０６】
バッテリーパックのさらなる実施形態では、バッテリーパックハウジングは、１４０，０００Ｎｍｍ２未満、好ましくは５０，０００Ｎｍｍ２未満、特に、２５，０００Ｎｍｍ２未満の正規化剛性を少なくとも部分的に有する。この様式では、少なくとも部分的に弾性のバッテリーパックハウジングに関して匹敵する利点が達成され得る。好ましくは、少なくとも１つの側壁または複数の側壁またはバッテリーパックハウジングの実質的に全体が示された曲げ剛性を有する。
【０２０７】
バッテリーパックハウジングには、好ましくは、ＤＩＮ  ＩＳＯ  ５２７−１、−２に従う破断伸びが少なくとも２％、好ましくは少なくとも１５％、特に少なくとも３０％である材料が使用される。
【０２０８】
バッテリーパックのさらなる実施形態では、バッテリーパックは、バッテリーパックコンパートメント内のバッテリーモジュールの少なくとも一方の側に、バッテリーモジュールがバッテリーパックハウジングおよびバッテリーパック内のその側の他のバッテリーモジュールから間隔を置くようにエスケープエリアを備える。このようなエスケープエリアは、衝突事象のような大きな力の作用下で、バッテリーパック内のバッテリーモジュールの十分な変形が可能であることを保証する。よって、例えば、バッテリーモジュールハウジングの蓋、底部または側壁は、バッテリーモジュールそれ自体の内部で、バッテリーセルのエスケープエリアを作り出すことができるか、またはバッテリーセルそれらの作用する力を逃すためにバッテリーモジュール内部を移動可能であるように、バッテリーパックのエスケープエリアに湾入させることができる。
【０２０９】
エスケープエリアのサイズ、すなわち、バッテリーモジュールのバッテリーパックハウジングまたは他のバッテリーモジュールからの距離は、好ましくは少なくとも３０ｍｍ、またはエスケープエリアが配置されている側の方向へバッテリーモジュールサイズの少なくとも２０％である。
【０２１０】
通常運転でバッテリーモジュールをバッテリーパック内に安全に固定するために、バッテリーパックのエスケープエリア内に例えば、フォームまたはばね要素などの弾性要素を配置することができる。
【０２１１】
バッテリーパックのさらなる実施形態では、バッテリーパックハウジングは、ポリカーボネート材料を含んでなる。バッテリーモジュールハウジングに関して上記に示したように、ポリカーボネート材料は、特に、電気自動車で使用する場合に起こり得る−３０℃の低温でも、良好な弾性と高い強度を有する。さらに、それらの材料の良好な難燃性が可能である。
【０２１２】
バッテリーパックハウジングのために好適なポリカーボネート材料は、原則として、バッテリーモジュールハウジングに関してすでに上記で挙げられたポリカーボネート組成物であり、従って、それらの組成物の説明が参照される。
【０２１３】
バッテリーモジュールハウジングに関して上記された他の材料、特に、難燃性熱可塑性物質もまたバッテリーパックハウジングに好適である。バッテリーモジュールに関して記載されたような上記の繊維補強複合材料も使用可能である。
【０２１４】
バッテリーパックハウジングはまた、金属材料、特に、アルミニウムまたは合金鋼もさらに含んでなり得る。従って、プラスチックのバッテリーモジュールハウジングと組み合わせて、バッテリーモジュールが堅固なバッテリーパックハウジングによって保護され、かつ、その保護ができない場合にバッテリーセルが伝わってくる力を逃すことができるハイブリッド構造を達成することができる。
【０２１５】
本発明によれば、上記の目的はさらに、電気自動車の場合に、その電気自動車が本発明によるバッテリーモジュールおよび／または本発明によるバッテリーパックを備えている場合に少なくとも部分的に達成される。
【０２１６】
このようなバッテリーモジュールまたはバッテリーパックを電気自動車に提供することにより、バッテリーモジュールまたはバッテリーパックの高い運転安全性のために、それに対応して、電気自動車の運転安全性を向上させることも可能である。他の利点については、バッテリーモジュールおよびバッテリーパックに関する上記の説明が参照される。
【０２１７】
本発明のさらなる特徴および利点は、以下の例示的実施形態に見出すことができ、添付の図面が参照される。
【図面の簡単な説明】
【０２１８】
【図１】図１は、本発明によるバッテリーモジュールおよび本発明によるバッテリーパックの例示的実施形態を示す。
【図２】図２は、衝突事象のような強い力の作用後の図１の例示的実施形態を示す。
【図３】図３は、本発明によるバッテリーモジュールの例示的実施形態の詳細図を示す。
【図４】図４は、本発明によるバッテリーパックの例示的実施形態を示す。
【０２１９】
図１は、本発明によるバッテリーモジュールおよび本発明によるバッテリーパックの例示的実施形態の水平断面の上面図を示す。
【０２２０】
バッテリーパック２は、ポリカーボネート材料に基づき、５０，０００Ｎ／ｍｍ２未満の弾性率を有し、本発明では実質的に全体が弾性であるバッテリーパックハウジング４を備える。バッテリーパックハウジング４は、バッテリーパックコンパートメント６を収容し、そこには６つのバッテリーモジュール８ａ〜ｆがそれに設けられた６つの受容器（示されていない）に配置されている。バッテリーモジュール８ａ〜ｆは、本例示的実施形態では同一の構成であるが、構成が異なっていてもよい。バッテリーモジュール８ａ〜ｆの構造は、バッテリーモジュール８ａに関して以下の例で示される。
【０２２１】
バッテリーモジュール８ａは、ポリカーボネート材料に基づき、５０，０００Ｎ／ｍｍ２未満の弾性率を有し、本発明においても同様に実質的に全体が弾性であるくバッテリーモジュールハウジング１０ａを備える。バッテリーモジュールハウジング１０ａはバッテリーモジュールコンパートメント１２ａを収容し、そこには２８のバッテリーセル１４がそれに設けられた２８の受容器（示されていない）に配置されている。バッテリーセル１４は、できる限り高い充填密度を達成するために、列としてずらして配置される。バッテリーモジュール８ａはさらにバッテリーモジュールコンパートメント１２ａ内にエスケープエリア１６を備え、その中には４つの弾性要素１８が配置されている。弾性要素１８はそれぞれ、本例示的実施形態ではフォームシリンダーの形態である。しかしながら、他の形態およびタイプの弾性要素も企図できる。弾性要素１８はまた、示されている例示的実施形態では、バッテリーモジュールコンパートメント１２ａの端部領域にも配置される。あるいは、しかしながら、弾性要素１８は、バッテリーモジュールコンパートメント１２ａの他の場所、例えば、バッテリーモジュールの中央に、バッテリーセル１４に取り囲まれて配置されてもよい。
【０２２２】
衝突事象のような大きな外力を受けた場合、図１に示されるバッテリーモジュール８ａ〜ｆを備えたバッテリーパック２の例示的実施形態の挙動は、コンピューターシミュレーションの手段によって研究されてきた。図１は、衝突前のバッテリーパック２の状態を示す。図１に引かれた線は、衝突事象においてバッテリーパック２に局部的に作用し得る力前線２０を表す。
【０２２３】
図１に示されるバッテリーパックのコンピューターシミュレーションは、ＣＡＥ法（Ｃｏｍｐｕｔｅｒ  Ａｉｄｅｄ  Ｅｎｇｉｎｅｅｒｉｎｇ）により行った。そのために、Ｄａｓｓａｕｌｔ  ＳｙｓｔｅｍｅからのソフトウエアＳｉｍｕｌｉａ  Ａｂａｑｕｓ  ６．１２−２を使用した。
【０２２４】
シミュレーションは、Ｅｕｒｏ  ＮＣＡＰによりまたはＦＭＶＳＳ  ２０１に記載されているように固定支柱側面衝突に基づいて行った。このシミュレーションは、バッテリーモジュール８ａ〜ｆを備えたバッテリーパック２だけを考慮し、全体的な自動車モデルの場合のように他の自動車成分の剛性を考慮しなかったことから、固定支柱側面衝突における支柱型インパクター（直径ｄ＝２５４ｍｍを有する）を定速移動のゼロ質量剛体としてバッテリーパック２中へ動かした。移動速度はｖ＝２９ｋｍ／ｈであった。図１に示される力前線は、本シミュレーションにおいて、衝突直前の支柱型インパクターの端部に相当する。
【０２２５】
バッテリーセル１４の正確な剛性は既知でなかったことから、各セルは直径ｄ＝４０ｍｍおよび肉厚ｔ＝５ｍｍのスチールのシェル要素により形成した。この剛性は、個々のバッテリーセルがシミュレーション中に変形せず、それぞれ理想的な円筒横断面を保持することを保証する。本シミュレーションにおいてバッテリーセル１４、支柱型インパクターおよびバッテリーパックハウジング４およびバッテリーモジュールハウジング１０ａ〜ｆが相互作用できるために、支柱型インパクターとバッテリーパックハウジング４の間での、バッテリーセル１４相互、バッテリーセル１４と各バッテリーモジュールハウジング１０ａ〜ｆ、バッテリーセル１４と弾性要素１８の接触、ならびにバッテリーモジュールハウジング１０ａ〜ｆ相互およびバッテリーパックハウジング４との接触を定義した。
【０２２６】
シミュレーション中、スチールのバッテリーセル１４の接触が許容されない高振動をもたらさないために、弾性率２０Ｎ／ｍｍ２および厚さ１ｍｍの弾性減衰要素をバッテリーセル１４の周囲に配置した。バッテリーセル１４の各水平列はその左側に、弾性率Ｅ＝２２００ＭＰａの熱可塑性プラスチックの弾性要素１８を備えた。弾性要素１８の幾何学的形状は、高さおよび直径がバッテリーセル１４の寸法に相当するものであった。弾性要素１８の肉厚はｔ＝１．５ｍｍであった。バッテリーモジュールハウジング１０ａ〜ｆおよびバッテリーパックハウジング４は、弾性要素１８と同じ熱可塑性プラスチックからなったが、厚さはｔ＝５ｍｍであった。
【０２２７】
図２は、衝突事象のような強い力を受けた後の図１のバッテリーパック２を示す。力の作用の結果としてのバッテリーパック２およびその構成要素の変形は、バッテリーパック２に対する大きな力の作用を、バッテリーパック２を貫く力前線２０によってシミュレートする上記コンピューターシミュレーションの手段によって計算した。力前線２０における力の作用のシミュレーションの結果として、バッテリーパックハウジング４および１０ａなどのバッテリーモジュールハウジングの両方は相当の変形を示す。図２に見て取れるように、弾性バッテリーパックハウジング４および弾性バッテリーモジュールハウジングは、特に、力前線２０の領域において局部的にだけでなく、力前線２０から離れた領域でも局部的に変形した。さらに、バッテリーモジュール８ａ〜ｆ内の弾性要素１８は、場合によっては、バッテリーセル１４がそこへ移動可能なようエスケープエリアが作り出されるように圧縮され、著しく変形した。よって、図２は、個々のバッテリーセル１４が、場合によっては、元の位置から離れて移動し、従って、力前線２０による力の作用を逃れることができたことを示す。個々のバッテリーセルに作用する力は外側から作用する力前線に比べて著しく低下され得、従って、バッテリーセルに対する損傷リスクが有意に低下したことが示された。
【０２２８】
図３は、バッテリーモジュールハウジング３２を備えたバッテリーモジュール３０の詳細を示し、その底部を図３に示す。バッテリーモジュールハウジング３２の底部には凹部３４ａ〜ｂが設けられ、その寸法は、バッテリーモジュールハウジング内に配置されるバッテリーセル３６ａ〜ｂに適合される。よって、バッテリーセル３６ａ〜ｂは、通常運転では受容器３４ａ〜ｂに固定されている。バッテリーモジュールハウジング３２の底部にはつば部３８ａ〜ｂが設けられ、これが通常運転でバッテリーセル３６ａ〜ｂの付加的固定を保証する。大きな力の作用下では、つば部３８ａ〜ｂは折れることができ、従って、バッテリーセル３６ａ〜ｂはバッテリーモジュールコンパートメント内を移動可能となる。
【０２２９】
図４は、バッテリーパックのさらなる例示的実施形態の模式的横断面を示す。バッテリーパック５０は、バッテリーパックコンパートメント５４を備えた少なくとも部分的に弾性のバッテリーパックハウジング５２を備え、そこにはバッテリーモジュール５６ａ〜ｃがそれに設けられた受容器（示されていない）に配置されている。バッテリーモジュール５６ａ〜ｃは、例えば、図１に示されるバッテリーモジュールのように構成され得る。
【０２３０】
バッテリーパックコンパートメント５４は、バッテリーモジュール５６ａ〜ｃの上にエスケープエリア５８を、バッテリーモジュール５６ａ〜ｃがその方向にバッテリーパックハウジング５２から間隔を置くように備える。このエスケープエリア５８は、衝突事象のような大きな力の作用下で、バッテリーモジュール５６ａ〜ｃのバッテリーモジュールハウジングの関連の変形を伴い、例えば、バッテリーモジュールハウジングの湾曲した蓋が通過できるに十分な空間ができることを保証する。この様式では、バッテリーモジュール５６ａ〜ｃのバッテリーモジュールハウジングは弾性変形可能であり、よって、バッテリーモジュール５６ａ〜ｃ内のバッテリーセルは、バッテリーセルに作用する最大力、および従ってバッテリーセル損傷のリスクを軽減できるように、外部から作用する力を逃すことができる。
【０２３１】
バッテリーモジュールハウジングまたはバッテリーパックハウジングまたはその一部の製造に特に好適なポリカーボネート組成物のさらなる例を以下に記載する。
【実施例】
【０２３２】
成分Ａ−１
２５℃および０．５ｇ／１００ｍｌの濃度の溶媒としてのＣＨ２Ｃｌ２で測定した場合にηｒｅｌ＝１．２８の相対的溶液粘度を有するビスフェノールＡに基づく直鎖ポリカーボネート。
【０２３３】
成分Ｂ−１：
以下の組成を有するシリコーン−アクリレート複合ゴム：
ポリメチルメタクリレート／シリコーンゴム／アクリレートゴム：１４／３１／５５重量％
【０２３４】
成分Ｂ−２：
以下の組成を有するシリコーン−アクリレート複合ゴム：
ポリメチルメタクリレート／シリコーンゴム／アクリレートゴム：１１／８２／７重量％
【０２３５】
成分Ｂ＊：
５７重量％（ＡＢＳポリマーに基づく）の粒状の架橋ポリブタジエンゴム（平均粒径ｄ５０＝０．３５μｍ）の存在下、２７重量％のアクリロニトリルと７３重量％のスチレンとの混合物４３重量％（ＡＢＳポリマーに基づく）の乳化重合により作製されたＡＢＳポリマー、ここで、このグラフトポリマーはおよそ１５％遊離型の可溶性ＳＡＮを含んでなる。ゲル含量は７２％である。
【０２３６】
成分Ｃ：
式（ＶＩａ）に従うビスフェノールＡに基づくオリゴホスフェート（Ｒｅｏｆｏｓｓ  ＢＡＰＰ）
【化１０】
0006765959.tif 000011
【０２３７】
成分Ｄ：
ポリテトラフルオロエチレン粉末、ＣＦＰ  ６０００  Ｎ、Ｄｕ  Ｐｏｎｔ
【０２３８】
成分Ｆ：
Ｆ−１：潤滑剤／離型剤としてのテトラステアリン酸ペンタエリスリトール
Ｆ−２：亜リン酸安定剤、亜リン酸安定剤、Ｉｒｇａｎｏｘ（商標）Ｂ９００（８０％Ｉｒｇａｆｏｓ（商標）１６８と２０％Ｉｒｇａｎｏｘ（商標）１０７６の混合物；ＢＡＳＦ  ＡＧ；Ｌｕｄｗｉｇｓｈａｆｅｎ／Ｉｒｇａｆｏｓ（商標）１６８（トリス（２，４−ジ−ｔｅｒｔ−ブチル−フェニル）ホスファイト）／Ｉｒｇａｎｏｘ（商標）１０７６（２，６−ジ−ｔｅｒｔ−ブチル−４−（オクタデカンオキシカルボニルエチル）フェノール）。
【０２３９】
表１に挙げた物質を化合させ、２軸押出機（ＺＳＫ−２５）（Ｗｅｒｎｅｒ  ｕｎｄ  Ｐｆｌｅｉｄｅｒｅｒ）にて、速度２２５ｒｐｍおよびスループット２０ｋｇ／時、機械温度２６０℃で造粒する。最終的な顆粒を射出成形機（溶融温度２４０℃、ツール温度８０℃、フローフロント速度２４０ｍｍ／秒）で処理して対応する試験片とする。
【０２４０】
同じ方法で、表２に挙げた物質を化合させ、２軸押出機（ＺＳＫ−２５）（Ｗｅｒｎｅｒ  ｕｎｄ  Ｐｆｌｅｉｄｅｒｅｒ）にて、速度２２５ｒｐｍおよびスループット２０ｋｇ／時、機械温度２６０℃で造粒する。最終的な顆粒を射出成形機（溶融温度２４０℃、ツール温度８０℃、フローフロント速度２４０ｍｍ／秒）で処理して対応する試験片とする。
【０２４１】
以下の方法を試験片の特性を決定するために使用する。
流動性は、ＩＳＯ  １１４４３に従って決定した（溶融粘度）。
【０２４２】
ノッチ付き衝撃強さａｋは、ＩＳＯ  １８０／１Ａに従い、示された測定温度で８０×１０×４ｍｍを測定する、片側ゲートの試験ロッドで測定した。
【０２４３】
耐熱変性性は、ＤＩＮ  ＩＳＯ  ３０６（Ｖｉｃａｔ  ｓｏｆｔｅｎｉｎｇ  ｔｅｍｐｅｒａｔｕｒｅ、方法Ｂ、５０Ｎの負荷および１２０Ｋ／時の加熱速度を使用）に従い、８０×１０×４ｍｍを測定する、片側ゲートの試験ロッドで測定した。
【０２４４】
燃焼挙動は、ＵＬ  ９４Ｖに従い、１２７×１２．７×１．５ｍｍを測定するロッドで測定する。
【０２４５】
破断伸びおよび引張弾性率は、ＤＩＮ  ＥＮ  ＩＳＯ  ５２７に従い、１７０．０×１０．０×４．０ｍｍを測定するロッドで測定した。
【０２４６】
化学物質耐性下（ＥＳＣ挙動）、８０×１０×４ｍｍを測定する片側ゲートの試験ロッドにて、示された試験物質中、室温での試験片の貯蔵後に、２．４％で外部繊維ひずみを破断する時間を示す。
【０２４７】
【表１】
0006765959.tif 000012
【０２４８】
【表２】
0006765959.tif 000013
【０２４９】
試験は、上記のポリカーボネート組成物を用いると、８０，０００Ｎ／ｍｍ２以下、特に３０，０００Ｎ／ｍｍ２以下の弾性率を少なくとも部分的に備え、または１４０，０００Ｎｍｍ２未満、好ましくは５０，０００Ｎｍｍ２未満、特に２５，０００Ｎｍｍ２未満の正規化剛性を少なくとも部分的に備えたバッテリーモジュールハウジングを製造することが可能であることを示した。
【図１】
0006765959.tif 000014
【図２】
0006765959.tif 000015
【図３】
0006765959.tif 000016
【図４】
0006765959.tif 000017